(57)【要約】  一般式（Ａ）：Ａｒ１ａ−Ｄａ−Ａｒ２ａで表されるブロック共重合体Ａ、一般式（Ｂ）：Ａｒ１ｂ−Ｄｂ−Ａｒ２ｂで表されるブロック共重合体Ｂ、および、一般式（Ｃ）：（Ａｒｃ−Ｄｃ）ｎ−Ｘで表されるブロック共重合体Ｃを含有し、前記ブロック共重合体Ａの芳香族ビニル単量体単位の含有量が、前記ブロック共重合体Ａを構成する全単量体単位に対して、４０〜５０重量％であり、前記ブロック共重合体Ｂの芳香族ビニル単量体単位の含有量が、前記ブロック共重合体Ｂを構成する全単量体単位に対して、２０〜３０重量％であり、前記ブロック共重合体Ｃの芳香族ビニル単量体単位の含有量が、前記ブロック共重合体Ｃを構成する全単量体単位に対して、２０重量％未満である組成物を提供する。【特許請求の範囲】
【請求項１】
一般式（Ａ）：Ａｒ１ａ−Ｄａ−Ａｒ２ａ
（式中、Ａｒ１ａは、重量平均分子量が５０００〜２００００の芳香族ビニル重合体ブロック、Ｄａは、共役ジエン重合体ブロック、Ａｒ２ａは、重量平均分子量が２００００超〜４０００００の芳香族ビニル重合体ブロックを表す）で表されるブロック共重合体Ａ、
一般式（Ｂ）：Ａｒ１ｂ−Ｄｂ−Ａｒ２ｂ
（式中、Ａｒ１ｂおよびＡｒ２ｂは、それぞれ、重量平均分子量が５０００〜２００００の芳香族ビニル重合体ブロック、Ｄｂは、共役ジエン重合体ブロックを表す）で表されるブロック共重合体Ｂ、および、
一般式（Ｃ）：（Ａｒｃ−Ｄｃ）ｎ−Ｘ
（式中、Ａｒｃは、芳香族ビニル重合体ブロック、Ｄｃは、共役ジエン重合体ブロック、ｎは、２以上の整数、Ｘは、カップリング剤の残基を表す）で表されるブロック共重合体Ｃを含有し、
前記ブロック共重合体Ａの芳香族ビニル単量体単位の含有量が、前記ブロック共重合体Ａを構成する全単量体単位に対して、４０〜５０重量％であり、
前記ブロック共重合体Ｂの芳香族ビニル単量体単位の含有量が、前記ブロック共重合体Ｂを構成する全単量体単位に対して、２０〜３０重量％であり、
前記ブロック共重合体Ｃの芳香族ビニル単量体単位の含有量が、前記ブロック共重合体Ｃを構成する全単量体単位に対して、２０重量％未満である
組成物。
【請求項２】
共役ジエン重合体ブロック（Ｄａ）のビニル結合含有量が１〜２０モル％であり、共役ジエン重合体ブロック（Ｄａ）の重量平均分子量が４００００〜４０００００である請求項１に記載の組成物。
【請求項３】
共役ジエン重合体ブロック（Ｄｂ）のビニル結合含有量が１〜２０モル％であり、共役ジエン重合体ブロック（Ｄｂ）の重量平均分子量が４００００〜４０００００である請求項１または２に記載の組成物。
【請求項４】
前記ブロック共重合体Ａおよび前記ブロック共重合体Ｂが、芳香族ビニル単量体、共役ジエン単量体、次いで芳香族ビニル単量体の順に逐次的に重合して重合体ブロックを形成する製造方法により得られたものである請求項１〜３のいずれかに記載の組成物。
【請求項５】
一般式（Ｃ）におけるｎが２〜４の整数である請求項１〜４のいずれかに記載の組成物。
【請求項６】
共役ジエン重合体ブロック（Ｄｃ）のビニル結合含有量が１〜２０モル％であり、共役ジエン重合体ブロック（Ｄｃ）の重量平均分子量が２００００〜２０００００である請求項１〜５のいずれかに記載の組成物。
【請求項７】
前記ブロック共重合体Ｃが、芳香族ビニル単量体と共役ジエン単量体とを重合してジブロック鎖を形成し、前記ジブロック鎖とカップリング剤とを反応させてカップリングを行う製造方法により得られたものである請求項１〜６のいずれかに記載の組成物。
【請求項８】
一般式（Ｄ）：Ａｒｄ−Ｄｄ
（式中、Ａｒｄは、芳香族ビニル重合体ブロック、Ｄｄは、共役ジエン重合体ブロックを表す）で表されるブロック共重合体Ｄをさらに含有し、前記ブロック共重合体Ｄの芳香族ビニル単量体単位の含有量が、前記ブロック共重合体Ｄを構成する全単量体単位に対して、２０重量％未満である請求項１〜７のいずれかに記載の組成物。
【請求項９】
ワックスをさらに含有し、
前記ワックスが、直鎖状炭化水素および分岐鎖状炭化水素を含有し、直鎖状炭化水素（ｎ−体）と分岐鎖状炭化水素（ｉｓｏ−体）との重量比（ｎ−体／ｉｓｏ−体）が、３０／７０〜９９／１であり、
前記ワックスの融点が８０℃未満であり、
前記組成物中の前記ワックスの含有量が、前記組成物中のブロック共重合体の合計１００重量部に対して、０．１〜５重量部である請求項１〜８のいずれかに記載の組成物。
【請求項１０】
少なくとも１つの芳香族ビニル重合体ブロックおよび少なくとも１つの共役ジエン重合体ブロックを有するブロック共重合体、および、ワックスを含有する組成物であって、
前記ワックスが、直鎖状炭化水素および分岐鎖状炭化水素を含有し、直鎖状炭化水素（ｎ−体）と分岐鎖状炭化水素（ｉｓｏ−体）との重量比（ｎ−体／ｉｓｏ−体）が、３０／７０〜９９／１であり、
前記ワックスの融点が８０℃未満であり、
前記組成物中の前記ワックスの含有量が、前記ブロック共重合体１００重量部に対して、０．１〜５重量部である組成物。
【請求項１１】
請求項１〜１０のいずれかに記載の組成物から得られる弾性体。
【請求項１２】
衛生材料用弾性体である請求項１１に記載の弾性体。
【請求項１３】
フィルムまたは糸である請求項１１または１２に記載の弾性体。
【発明の詳細な説明】
【技術分野】
【０００１】
本発明は、芳香族ビニル重合体ブロックと共役ジエン重合体ブロックとを有するブロック共重合体を含有する組成物に関し、さらに詳しくは、成形性に優れており、膜厚変動が少なく、永久伸びが小さい弾性体を得ることができる組成物、および、該組成物から得られる弾性体に関する。
【背景技術】
【０００２】
芳香族ビニル−共役ジエン−芳香族ビニルブロック共重合体は、熱可塑性エラストマーの中でも、特に弾性に富み、柔軟であることから、紙おむつや生理用品等の衛生用品に用いられる伸縮性フィルムの材料としての利用が、その代表的な用途の１つとなっている。【０００３】
紙おむつや生理用品等の衛生用品には、装着者の動きに対する追従性やフィット性が求められることから、各部に伸縮性フィルムが用いられている。例えば、紙オムツの一種であるパンツ型オムツ等の衛生用品では、装着者が激しく動いたり、長時間の装着を行なったりしても、ずれを生じさせないことが必要であることから、用いられる伸縮性フィルムには、高い弾性率と小さい永久伸びとを併せ持つことが要求される。【０００４】
特許文献１では、フィルム状に成形した後、高い弾性率と小さい永久伸びとが高いレベルで両立され、さらには、良好な成形性で成形可能なブロック共重合体組成物として、少なくとも１つの芳香族ビニル重合体ブロックと、少なくとも１つの共役ジエン重合体ブロックとを有してなるブロック共重合体１００重量部に対して、芳香族ビニル重合体２５〜１５０重量部、および脂肪酸アミド０．２〜１０重量部を含有するブロック共重合体組成物が提案されている。
【先行技術文献】
【特許文献】
【０００５】
【特許文献１】特開２０１６−６９５６５号公報
【発明の概要】
【発明が解決しようとする課題】
【０００６】
本発明は、成形性に優れており、膜厚変動が少なく、永久伸びが小さい弾性体を得ることができる組成物を提供することを第１の目的とする。
また、本発明は、色相および低臭気性に優れており、耐オゾンクラック性に優れる弾性体を得ることができる組成物を提供することを第２の目的とする。
【課題を解決するための手段】
【０００７】
本発明者らは、第１の目的を達成するために鋭意検討した結果、構造の異なる３種のブロック共重合体を組み合わせて用い、なおかつ、各ブロック共重合体を構成する幾つかのブロックの重量平均分子量、および、各ブロック共重合体中の芳香族ビニル単量体単位の含有量を適切に調整すると、優れた成形性を有する組成物が得られ、膜厚変動が少なく、永久伸びが小さい弾性体を得ることができることを見出し、本発明を完成するに至った。【０００８】
すなわち、本発明によれば、
一般式（Ａ）：Ａｒ１ａ−Ｄａ−Ａｒ２ａ
（式中、Ａｒ１ａは、重量平均分子量が５０００〜２００００の芳香族ビニル重合体ブロック、Ｄａは、共役ジエン重合体ブロック、Ａｒ２ａは、重量平均分子量が２００００超〜４０００００の芳香族ビニル重合体ブロックを表す）で表されるブロック共重合体Ａ、
一般式（Ｂ）：Ａｒ１ｂ−Ｄｂ−Ａｒ２ｂ
（式中、Ａｒ１ｂおよびＡｒ２ｂは、それぞれ、重量平均分子量が５０００〜２００００の芳香族ビニル重合体ブロック、Ｄｂは、共役ジエン重合体ブロックを表す）で表されるブロック共重合体Ｂ、および、
一般式（Ｃ）：（Ａｒｃ−Ｄｃ）ｎ−Ｘ
（式中、Ａｒｃは、芳香族ビニル重合体ブロック、Ｄｃは、共役ジエン重合体ブロック、ｎは、２以上の整数、Ｘは、カップリング剤の残基を表す）で表されるブロック共重合体Ｃを含有し、
前記ブロック共重合体Ａの芳香族ビニル単量体単位の含有量が、前記ブロック共重合体Ａを構成する全単量体単位に対して、４０〜５０重量％であり、
前記ブロック共重合体Ｂの芳香族ビニル単量体単位の含有量が、前記ブロック共重合体Ｂを構成する全単量体単位に対して、２０〜３０重量％であり、
前記ブロック共重合体Ｃの芳香族ビニル単量体単位の含有量が、前記ブロック共重合体Ｃを構成する全単量体単位に対して、２０重量％未満である
組成物（以下、「第１の組成物」ということがある）が提供される。【０００９】
本発明の第１の組成物において、共役ジエン重合体ブロック（Ｄａ）のビニル結合含有量が１〜２０モル％であり、共役ジエン重合体ブロック（Ｄａ）の重量平均分子量が４００００〜４０００００であることが好ましい。
本発明の第１の組成物において、共役ジエン重合体ブロック（Ｄｂ）のビニル結合含有量が１〜２０モル％であり、共役ジエン重合体ブロック（Ｄｂ）の重量平均分子量が４００００〜４０００００であることが好ましい。
本発明の第１の組成物において、前記ブロック共重合体Ａおよび前記ブロック共重合体Ｂが、芳香族ビニル単量体、共役ジエン単量体、次いで芳香族ビニル単量体の順に逐次的に重合して重合体ブロックを形成する製造方法により得られたものであることが好ましい。
本発明の第１の組成物において、一般式（Ｃ）におけるｎが２〜４の整数であることが好ましい。
本発明の第１の組成物において、共役ジエン重合体ブロック（Ｄｃ）のビニル結合含有量が１〜２０モル％であり、共役ジエン重合体ブロック（Ｄｃ）の重量平均分子量が２００００〜２０００００であることが好ましい。
本発明の第１の組成物において、前記ブロック共重合体Ｃが、芳香族ビニル単量体と共役ジエン単量体とを重合してジブロック鎖を形成し、前記ジブロック鎖とカップリング剤とを反応させてカップリングを行う製造方法により得られたものであることが好ましい。
本発明の第１の組成物は、一般式（Ｄ）：Ａｒｄ−Ｄｄ
（式中、Ａｒｄは、芳香族ビニル重合体ブロック、Ｄｄは、共役ジエン重合体ブロックを表す）で表されるブロック共重合体Ｄをさらに含有し、前記ブロック共重合体Ｄの芳香族ビニル単量体単位の含有量が、前記ブロック共重合体Ｄを構成する全単量体単位に対して、２０重量％未満であることが好ましい。
本発明の第１の組成物は、ワックスをさらに含有し、前記ワックスが、直鎖状炭化水素および分岐鎖状炭化水素を含有し、直鎖状炭化水素（ｎ−体）と分岐鎖状炭化水素（ｉｓｏ−体）との重量比（ｎ−体／ｉｓｏ−体）が、３０／７０〜９９／１であり、前記ワックスの融点が８０℃未満であり、前記組成物中の前記ワックスの含有量が、前記組成物中のブロック共重合体の合計１００重量部に対して、０．１〜５重量部であることが好ましい。【００１０】
また、本発明者らは、第２の目的を達成するために鋭意検討した結果、ブロック共重合体に対して、直鎖状炭化水素および分岐鎖状炭化水素を特定の重量比で含有しており、比較的低い融点を有するワックスを添加することによって、色相および低臭気性に優れた組成物が得られ、耐オゾンクラック性に優れる弾性体を得ることができることを見出し、本発明を完成するに至った。【００１１】
また、本発明によれば、少なくとも１つの芳香族ビニル重合体ブロックおよび少なくとも１つの共役ジエン重合体ブロックを有するブロック共重合体、および、ワックスを含有する組成物であって、前記ワックスが、直鎖状炭化水素および分岐鎖状炭化水素を含有し、直鎖状炭化水素（ｎ−体）と分岐鎖状炭化水素（ｉｓｏ−体）との重量比（ｎ−体／ｉｓｏ−体）が、３０／７０〜９９／１であり、前記ワックスの融点が８０℃未満であり、前記組成物中の前記ワックスの含有量が、前記ブロック共重合体１００重量部に対して、０．１〜５重量部である組成物（以下、「第２の組成物」ということがある）が提供される。【００１２】
また、本発明によれば、上記の第１および第２の組成物から得られる弾性体が提供される。【００１３】
前記弾性体は、衛生材料用弾性体であることが好ましい。
前記弾性体または前記衛生材料用弾性体は、フィルムまたは糸であることが好ましい。
【発明の効果】
【００１４】
本発明によれば、成形性に優れており、膜厚変動が少なく、永久伸びが小さい弾性体を得ることができる第１の組成物を提供することができる。
また、本発明によれば、色相および低臭気性に優れており、耐オゾンクラック性に優れる弾性体を得ることができる第２の組成物を提供することができる。
【発明を実施するための形態】
【００１５】
本発明の第１の組成物は、ブロック共重合体Ａ、ブロック共重合体Ｂおよびブロック共重合体Ｃを含有する。
【００１６】
（ブロック共重合体Ａ）
ブロック共重合体Ａは、下記の一般式（Ａ）で表される共重合体である。
一般式（Ａ）：Ａｒ１ａ−Ｄａ−Ａｒ２ａ
（式中、Ａｒ１ａは、重量平均分子量が５０００〜２００００の芳香族ビニル重合体ブロック、Ｄａは、共役ジエン重合体ブロック、Ａｒ２ａは、重量平均分子量が２００００超〜４０００００の芳香族ビニル重合体ブロックを表す）
【００１７】
芳香族ビニル重合体ブロック（Ａｒ１ａ）および芳香族ビニル重合体ブロック（Ａｒ２ａ）は、芳香族ビニル単量体を重合して得られる芳香族ビニル単量体単位を主たる繰り返し単位として構成される重合体ブロックである。
【００１８】
芳香族ビニル重合体ブロック（Ａｒ１ａ）および芳香族ビニル重合体ブロック（Ａｒ２ａ）の芳香族ビニル単量体単位を構成するために用いられる芳香族ビニル単量体は、芳香族ビニル化合物であれば特に限定されないが、たとえば、スチレン、α−メチルスチレン、２−メチルスチレン、３−メチルスチレン、４−メチルスチレン、２−エチルスチレン、３−エチルスチレン、４−エチルスチレン、２，４−ジイソプロピルスチレン、２，４−ジメチルスチレン、４−ｔ−ブチルスチレン、５−ｔ−ブチル−２−メチルスチレン、２−クロロスチレン、３−クロロスチレン、４−クロロスチレン、４−ブロモスチレン、２−メチル−４，６−ジクロロスチレン、２，４−ジブロモスチレン、ビニルナフタレンなどが挙げられる。これらのなかでも、スチレンを用いることが好ましい。これらの芳香族ビニル単量体は、１種単独で、あるいは２種以上を組み合わせて用いることができる。また、２つの芳香族ビニル重合体ブロックは、同じ芳香族ビニル単量体単位により構成されていてもよいし、異なる芳香族ビニル単量体単位により構成されていてもよい。
【００１９】
また、芳香族ビニル重合体ブロック（Ａｒ１ａ）および芳香族ビニル重合体ブロック（Ａｒ２ａ）は、芳香族ビニル単量体単位が主たる繰り返し単位となる限りにおいて、それ以外の単量体単位を含んでいてもよい。芳香族ビニル重合体ブロック（Ａｒ１ａ）および芳香族ビニル重合体ブロック（Ａｒ２ａ）に含まれ得る芳香族ビニル単量体単位以外の単量体単位を構成する単量体としては、たとえば、１，３−ブタジエン、イソプレン（２−メチル−１，３−ブタジエン）などの共役ジエン単量体、α，β−不飽和ニトリル単量体、不飽和カルボン酸または酸無水物単量体、不飽和カルボン酸エステル単量体、非共役ジエン単量体などが挙げられる。芳香族ビニル重合体ブロック（Ａｒ１ａ）および芳香族ビニル重合体ブロック（Ａｒ２ａ）における芳香族ビニル単量体単位以外の単量体単位の含有量は、２０重量％以下であることが好ましく、１０重量％以下であることがより好ましく、実質的に０重量％であることが特に好ましい。すなわち、芳香族ビニル重合体ブロック（Ａｒ１ａ）および芳香族ビニル重合体ブロック（Ａｒ２ａ）は、実質的に、１種または２種以上の芳香族ビニル単量体単位のみからなるものであることが好ましく、スチレン単位のみからなるものであることが特に好ましい。
【００２０】
ブロック共重合体Ａにおいて、芳香族ビニル重合体ブロック（Ａｒ１ａ）と芳香族ビニル重合体ブロック（Ａｒ２ａ）とは、重量平均分子量が異なる。本発明の第１の組成物は、このような非対称のブロック共重合体Ａを含有することから、成形性に優れており、膜厚変動が少なく、永久伸びが小さい弾性体を得ることができる。
【００２１】
芳香族ビニル重合体ブロック（Ａｒ１ａ）の重量平均分子量は、５０００〜２００００であり、より好ましくは６０００〜１８０００であり、さらに好ましくは７０００〜１６０００である。
【００２２】
芳香族ビニル重合体ブロック（Ａｒ２ａ）の重量平均分子量は、２００００超４０００００以下であり、より好ましくは２５０００〜３０００００であり、さらに好ましくは３００００〜２０００００である。
【００２３】
共役ジエン重合体ブロック（Ｄａ）は、共役ジエン単量体を重合して得られる共役ジエン単量体単位を主たる繰り返し単位として構成される重合体ブロックである。
【００２４】
共役ジエン重合体ブロック（Ｄａ）の共役ジエン単量体単位を構成するために用いられる共役ジエン単量体は、共役ジエン化合物であれば特に限定されないが、たとえば、１，３−ブタジエン、イソプレン、２，３−ジメチル−１，３−ブタジエン、２−クロロ−１，３−ブタジエン、１，３−ペンタジエン、１，３−ヘキサジエン、ミルセン、ファルネセンなどが挙げられる。これらのなかでも、１，３−ブタジエンおよび／またはイソプレンを用いることが好ましく、イソプレンを用いることが特に好ましい。これらの共役ジエン単量体は、１種単独で、あるいは２種以上を組み合わせて用いることができる。さらに、共役ジエン重合体ブロック（Ｄａ）の不飽和結合の一部に対し、水素添加反応が行われていてもよい。
【００２５】
また、共役ジエン重合体ブロック（Ｄａ）は、共役ジエン単量体単位が主たる繰り返し単位となる限りにおいて、それ以外の単量体単位を含んでいてもよい。共役ジエン重合体ブロック（Ｄａ）に含まれ得る共役ジエン単量体単位以外の単量体単位を構成する単量体としては、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。共役ジエン重合体ブロック（Ｄａ）における共役ジエン単量体単位以外の単量体単位の含有量は、２０重量％以下であることが好ましく、１０重量％以下であることがより好ましく、実質的に０重量％であることが特に好ましい。すなわち、共役ジエン重合体ブロック（Ｄａ）は、実質的に、１種または２種以上の共役ジエン単量体単位のみからなるものであることが好ましく、イソプレン単位のみからなるものであることが特に好ましい。
【００２６】
共役ジエン重合体ブロック（Ｄａ）のビニル結合含有量（共役ジエン重合体ブロック（Ｄａ）中の全共役ジエン単量体単位において、１，２−ビニル結合単位と３，４−ビニル結合単位が占める割合）は、特に限定されないが、１〜２０モル％であることが好ましく、２〜１５モル％であることがより好ましく、３〜１０モル％であることが特に好ましい。ビニル結合含有量が多すぎると、得られる弾性体の柔軟性が損なわれる傾向がある。
【００２７】
共役ジエン重合体ブロック（Ｄａ）の重量平均分子量は、好ましくは４００００〜４０００００であり、より好ましくは４５０００〜３５００００であり、さらに好ましくは５００００〜３０００００である。
【００２８】
ブロック共重合体Ａの重量平均分子量（すなわち、ブロック共重合体Ａ全体の重量平均分子量）は、好ましくは６５０００〜８０００００であり、より好ましくは７００００〜７０００００であり、さらに好ましくは７５０００〜６５００００である。
【００２９】
なお、本発明において、各重合体ブロックの重量平均分子量およびブロック重合体全体の重量平均分子量は、高速液体クロマトグラフィの測定による、ポリスチレン換算の値として求めるものとする。
【００３０】
また、各重合体ブロックの重量平均分子量およびブロック重合体全体の重量平均分子量は、重合反応によってブロック共重合体を得る際に用いる、各重合体ブロックを形成するための各単量体の使用量や、重合開始剤の量を調節することにより、調整することができる。
【００３１】
ブロック共重合体Ａの芳香族ビニル単量体単位の含有量は、ブロック共重合体Ａを構成する全単量体単位に対して、４０〜５０重量％である。本発明の第１の組成物は、上記含有量で芳香族ビニル単量体単位を含有する非対称のブロック共重合体Ａを含有することから、成形性に優れており、膜厚変動が少なく、永久伸びが小さい弾性体を得ることができる。
【００３２】
ブロック共重合体Ａは、芳香族ビニル単量体、共役ジエン単量体、次いで芳香族ビニル単量体の順に逐次的に重合して重合体ブロックを形成する製造方法により得られたものであることが好ましい。したがって、ブロック共重合体Ａは、カップリング剤の残基を含まないことが好ましい。このような製造方法の詳細は後述する。
【００３３】
（ブロック共重合体Ｂ）
ブロック共重合体Ｂは、下記の一般式（Ｂ）で表される共重合体である。
一般式（Ｂ）：Ａｒ１ｂ−Ｄｂ−Ａｒ２ｂ
（式中、Ａｒ１ｂおよびＡｒ２ｂは、それぞれ、重量平均分子量が５０００〜２００００の芳香族ビニル重合体ブロック、Ｄｂは、共役ジエン重合体ブロックを表す）
【００３４】
芳香族ビニル重合体ブロック（Ａｒ１ｂ）および芳香族ビニル重合体ブロック（Ａｒ２ｂ）は、芳香族ビニル単量体を重合して得られる芳香族ビニル単量体単位を主たる繰り返し単位として構成される重合体ブロックである。
【００３５】
芳香族ビニル重合体ブロック（Ａｒ１ｂ）および芳香族ビニル重合体ブロック（Ａｒ２ｂ）の芳香族ビニル単量体単位を構成するために用いられる芳香族ビニル単量体は、芳香族ビニル化合物であれば特に限定されないが、たとえば、上述した芳香族ビニル重合体ブロック（Ａｒ１ａ）および芳香族ビニル重合体ブロック（Ａｒ２ａ）と同様のものが挙げられる。
【００３６】
芳香族ビニル重合体ブロック（Ａｒ１ｂ）および芳香族ビニル重合体ブロック（Ａｒ２ｂ）は、芳香族ビニル単量体単位が主たる繰り返し単位となる限りにおいて、それ以外の単量体単位を含んでいてもよく、芳香族ビニル単量体単位以外の単量体単位を構成する単量体としては、たとえば、芳香族ビニル重合体ブロック（Ａｒ１ａ）および芳香族ビニル重合体ブロック（Ａｒ２ａ）と同様のものが挙げられ、その含有量も、同様とすればよい。また、芳香族ビニル重合体ブロック（Ａｒ１ｂ）および芳香族ビニル重合体ブロック（Ａｒ２ｂ）も、実質的に、１種または２種以上の芳香族ビニル単量体単位のみからなるものであることが好ましく、スチレン単位のみからなるものであることが特に好ましい。
【００３７】
ブロック共重合体Ｂにおいて、芳香族ビニル重合体ブロック（Ａｒ１ｂ）および芳香族ビニル重合体ブロック（Ａｒ２ｂ）は、いずれも、５０００〜２００００の範囲内の重量平均分子量を有する。本発明の第１の組成物は、このような対称のブロック共重合体Ｂを含有することから、成形性に優れており、膜厚変動が少なく、永久伸びが小さい弾性体を得ることができる。
【００３８】
芳香族ビニル重合体ブロック（Ａｒ１ｂ）および芳香族ビニル重合体ブロック（Ａｒ２ｂ）の重量平均分子量は、５０００〜２００００であり、より好ましくは６０００〜１８０００であり、さらに好ましくは７０００〜１６０００である。
【００３９】
芳香族ビニル重合体ブロック（Ａｒ１ｂ）および芳香族ビニル重合体ブロック（Ａｒ２ｂ）の重量平均分子量は、上記の範囲内であれば、それぞれ等しいものであっても、互いに異なるものであってもよいが、実質的に等しいものであることが好ましい。また、芳香族ビニル重合体ブロック（Ａｒ１ｂ）および芳香族ビニル重合体ブロック（Ａｒ２ｂ）の重量平均分子量は、ブロック共重合体Ａの比較的小さい重量平均分子量を有する芳香族ビニル重合体ブロック（Ａｒ１ａ）の重量平均分子量と、実質的に等しいことが好ましい。
【００４０】
共役ジエン重合体ブロック（Ｄｂ）は、共役ジエン単量体を重合して得られる共役ジエン単量体単位を主たる繰り返し単位として構成される重合体ブロックである。
【００４１】
共役ジエン重合体ブロック（Ｄｂ）の共役ジエン単量体単位を構成するために用いられる共役ジエン単量体は、共役ジエン化合物であれば特に限定されないが、たとえば、上述した共役ジエン重合体ブロック（Ｄａ）と同様のものが挙げられる。
【００４２】
また、共役ジエン重合体ブロック（Ｄｂ）は、共役ジエン単量体単位が主たる繰り返し単位となる限りにおいて、それ以外の単量体単位を含んでいてもよく、共役ジエン単量体単位以外の単量体単位を構成する単量体としては、たとえば、共役ジエン重合体ブロック（Ｄａ）と同様のものが挙げられ、その含有量およびビニル結合含有量も同様とすればよい。また、共役ジエン重合体ブロック（Ｄｂ）も、実質的に、１種または２種以上の共役ジエン単量体単位のみからなるものであることが好ましく、イソプレン単位のみからなるものであることが特に好ましい。
【００４３】
共役ジエン重合体ブロック（Ｄｂ）のビニル結合含有量は、ブロック共重合体Ａの共役ジエン重合体ブロック（Ｄａ）のビニル結合含有量と実質的に等しいことが好ましい。
【００４４】
共役ジエン重合体ブロック（Ｄｂ）の重量平均分子量は、好ましくは４００００〜４０００００であり、より好ましくは４５０００〜３５００００であり、さらに好ましくは５００００〜３０００００である。
【００４５】
共役ジエン重合体ブロック（Ｄｂ）の重量平均分子量は、ブロック共重合体Ａの共役ジエン重合体ブロック（Ｄａ）の重量平均分子量と実質的に等しいことが好ましい。
【００４６】
ブロック共重合体Ｂの重量平均分子量（すなわち、ブロック共重合体Ｂ全体の重量平均分子量）は、好ましくは６５０００〜８０００００であり、より好ましくは７００００〜７０００００であり、さらに好ましくは７５０００〜６０００００である。
【００４７】
ブロック共重合体Ｂの芳香族ビニル単量体単位の含有量は、ブロック共重合体Ｂを構成する全単量体単位に対して、２０〜３０重量％である。本発明の第１の組成物は、上記含有量で芳香族ビニル単量体単位を含有する対称のブロック共重合体Ｂを含有することから、成形性に優れており、膜厚変動が少なく、永久伸びが小さい弾性体を得ることができる。
【００４８】
ブロック共重合体Ｂは、芳香族ビニル単量体、共役ジエン単量体、次いで芳香族ビニル単量体の順に逐次的に重合して重合体ブロックを形成する製造方法により得られたものであることが好ましい。したがって、ブロック共重合体Ｂは、カップリング剤の残基を含まないことが好ましい。このような製造方法の詳細は後述する。
【００４９】
（ブロック共重合体Ｃ）
ブロック共重合体Ｃは、下記の一般式（Ｃ）で表される共重合体である。
一般式（Ｃ）：（Ａｒｃ−Ｄｃ）ｎ−Ｘ
（式中、Ａｒｃは、芳香族ビニル重合体ブロック、Ｄｃは、共役ジエン重合体ブロック、ｎは、２以上の整数、Ｘは、カップリング剤の残基を表す）
【００５０】
ブロック共重合体Ｃは、カップリング剤の残基（Ｘ）を介して、ｎ個のジブロック体（Ａｒｃ−Ｄｃ）がお互いに結合した構造を有する。一般式（Ｃ）におけるｎは、ブロック共重合体Ｃ中の分岐数を表す。ブロック共重合体Ｃは、異なる数でジブロック体が結合した２種以上のブロック共重合体の混合物であってもよい。ｎは、２以上の整数であり、好ましくは２〜８の整数であり、より好ましくは２〜４の整数である。カップリング剤の残基（Ｘ）は、ｎ価のカップリング剤の残基であれば特に限定されないが、ケイ素原子含有カップリング剤の残基であることが好ましく、ハロゲン化シランまたはアルコキシシランの残基であることがより好ましい。カップリング剤の残基を構成するカップリング剤の例としては、後述するものが挙げられる。
【００５１】
ブロック共重合体Ｃとしては、なかでも、ｎが２のブロック共重合体Ｃ１、ｎが３のブロック共重合体Ｃ２、および、ｎが４のブロック共重合体Ｃ３の混合物であることが特に好ましい。この場合におけるブロック共重合体Ｃ１〜Ｃ３の重量比（Ｃ１／Ｃ２／Ｃ３）としては、好ましくは４０〜８０／３０〜１０／３０〜１０である。
【００５２】
芳香族ビニル重合体ブロック（Ａｒｃ）は、芳香族ビニル単量体を重合して得られる芳香族ビニル単量体単位を主たる繰り返し単位として構成される重合体ブロックである。
【００５３】
芳香族ビニル重合体ブロック（Ａｒｃ）の芳香族ビニル単量体単位を構成するために用いられる芳香族ビニル単量体は、芳香族ビニル化合物であれば特に限定されないが、たとえば、上述した芳香族ビニル重合体ブロック（Ａｒ１ａ）および芳香族ビニル重合体ブロック（Ａｒ２ａ）と同様のものが挙げられる。
【００５４】
芳香族ビニル重合体ブロック（Ａｒｃ）は、芳香族ビニル単量体単位が主たる繰り返し単位となる限りにおいて、それ以外の単量体単位を含んでいてもよく、芳香族ビニル単量体単位以外の単量体単位を構成する単量体としては、たとえば、芳香族ビニル重合体ブロック（Ａｒ１ａ）および芳香族ビニル重合体ブロック（Ａｒ２ａ）と同様のものが挙げられ、その含有量も、同様とすればよい。また、ブロック共重合体Ｃにおける各々の芳香族ビニル重合体ブロックは、同じ芳香族ビニル単量体単位により構成されていてもよいし、異なる芳香族ビニル単量体単位により構成されていてもよい。また、芳香族ビニル重合体ブロック（Ａｒｃ）も、実質的に、１種または２種以上の芳香族ビニル単量体単位のみからなるものであることが好ましく、スチレン単位のみからなるものであることが特に好ましい。
【００５５】
芳香族ビニル重合体ブロック（Ａｒｃ）の重量平均分子量は、好ましくは４０００〜１８０００であり、より好ましくは５０００〜１６０００であり、さらに好ましくは６０００〜１４０００である。
【００５６】
ブロック共重合体Ｃが複数有する芳香族ビニル重合体ブロック（Ａｒｃ）の重量平均分子量は、上記の範囲内であれば、それぞれ等しいものであっても、互いに異なるものであってもよいが、実質的に等しいものであることが好ましい。
【００５７】
共役ジエン重合体ブロック（Ｄｃ）は、共役ジエン単量体を重合して得られる共役ジエン単量体単位を主たる繰り返し単位として構成される重合体ブロックである。
【００５８】
共役ジエン重合体ブロック（Ｄｃ）の共役ジエン単量体単位を構成するために用いられる共役ジエン単量体は、共役ジエン化合物であれば特に限定されないが、たとえば、上述した共役ジエン重合体ブロック（Ｄａ）と同様のものが挙げられる。また、ブロック共重合体Ｃにおける各々の共役ジエン重合体ブロックは、同じ共役ジエン単量体単位により構成されていてもよいし、異なる共役ジエン単量体単位により構成されていてもよい。
【００５９】
また、共役ジエン重合体ブロック（Ｄｃ）は、共役ジエン単量体単位が主たる繰り返し単位となる限りにおいて、それ以外の単量体単位を含んでいてもよく、共役ジエン単量体単位以外の単量体単位を構成する単量体としては、たとえば、共役ジエン重合体ブロック（Ｄａ）と同様のものが挙げられ、その含有量およびビニル結合含有量も同様とすればよい。また、共役ジエン重合体ブロック（Ｄｃ）も、実質的に、１種または２種以上の共役ジエン単量体単位のみからなるものであることが好ましく、イソプレン単位のみからなるものであることが特に好ましい。
【００６０】
共役ジエン重合体ブロック（Ｄｃ）の重量平均分子量は、好ましくは２００００〜２０００００であり、より好ましくは２５０００〜１８００００であり、さらに好ましくは３００００〜１５００００である。
【００６１】
ブロック共重合体Ｃが複数有する共役ジエン重合体ブロック（Ｄｃ）の重量平均分子量は、上記の範囲内であれば、それぞれ等しいものであっても、互いに異なるものであってもよいが、実質的に等しいものであることが好ましい。
【００６２】
ブロック共重合体Ｃの重量平均分子量（すなわち、ブロック共重合体Ｃ全体の重量平均分子量）は、好ましくは６００００〜８０００００であり、より好ましくは８００００〜６０００００である。
【００６３】
ブロック共重合体Ｃの芳香族ビニル単量体単位の含有量は、ブロック共重合体Ｃを構成する全単量体単位に対して、２０重量％未満であり、より好ましく１８重量％未満であり、さらに好ましく１６重量％未満であり、下限は特に限定されないが、５重量％以上であってよい。本発明の第１の組成物は、上記含有量で芳香族ビニル単量体単位を含有し、カップリング剤の残基をも含有するブロック共重合体Ｃを含有することから、成形性に優れており、膜厚変動が少なく、永久伸びが小さい弾性体を得ることができる。
【００６４】
ブロック共重合体Ｃは、芳香族ビニル単量体と共役ジエン単量体とを重合してジブロック鎖を形成し、ジブロック鎖とカップリング剤とを反応させてカップリングを行う製造方法により得られたものであることが好ましい。したがって、ブロック共重合体Ｃは、カップリング剤の残基を含む。このような製造方法の詳細は後述する。
【００６５】
（ブロック共重合体Ｄ）
本発明の第１の組成物は、ブロック共重合体Ｄをさらに含有してもよい。ブロック共重合体Ｄは、下記の一般式（Ｄ）で表される共重合体である。
一般式（Ｄ）：Ａｒｄ−Ｄｄ
（式中、Ａｒｄは、芳香族ビニル重合体ブロック、Ｄｄは、共役ジエン重合体ブロックを表す）
【００６６】
芳香族ビニル重合体ブロック（Ａｒｄ）は、芳香族ビニル単量体を重合して得られる芳香族ビニル単量体単位を主たる繰り返し単位として構成される重合体ブロックである。
【００６７】
芳香族ビニル重合体ブロック（Ａｒｄ）の芳香族ビニル単量体単位を構成するために用いられる芳香族ビニル単量体は、芳香族ビニル化合物であれば特に限定されないが、たとえば、上述した芳香族ビニル重合体ブロック（Ａｒ１ａ）および芳香族ビニル重合体ブロック（Ａｒ２ａ）と同様のものが挙げられる。
【００６８】
芳香族ビニル重合体ブロック（Ａｒｄ）は、芳香族ビニル単量体単位が主たる繰り返し単位となる限りにおいて、それ以外の単量体単位を含んでいてもよく、芳香族ビニル単量体単位以外の単量体単位を構成する単量体としては、たとえば、芳香族ビニル重合体ブロック（Ａｒ１ａ）および芳香族ビニル重合体ブロック（Ａｒ２ａ）と同様のものが挙げられ、その含有量も、同様とすればよい。また、芳香族ビニル重合体ブロック（Ａｒｄ）も、実質的に、１種または２種以上の芳香族ビニル単量体単位のみからなるものであることが好ましく、スチレン単位のみからなるものであることが特に好ましい。
【００６９】
芳香族ビニル重合体ブロック（Ａｒｄ）の重量平均分子量は、好ましくは４０００〜１８０００であり、より好ましくは５０００〜１６０００であり、さらに好ましくは６０００〜１４０００である。
【００７０】
芳香族ビニル重合体ブロック（Ａｒｄ）の重量平均分子量は、ブロック共重合体Ｃの芳香族ビニル重合体ブロック（Ａｒｃ）の重量平均分子量と、実質的に等しいことが好ましい。
【００７１】
共役ジエン重合体ブロック（Ｄｄ）は、共役ジエン単量体を重合して得られる共役ジエン単量体単位を主たる繰り返し単位として構成される重合体ブロックである。
【００７２】
共役ジエン重合体ブロック（Ｄｄ）の共役ジエン単量体単位を構成するために用いられる共役ジエン単量体は、共役ジエン化合物であれば特に限定されないが、たとえば、上述した共役ジエン重合体ブロック（Ｄａ）と同様のものが挙げられる。
【００７３】
また、共役ジエン重合体ブロック（Ｄｄ）は、共役ジエン単量体単位が主たる繰り返し単位となる限りにおいて、それ以外の単量体単位を含んでいてもよく、共役ジエン単量体単位以外の単量体単位を構成する単量体としては、たとえば、共役ジエン重合体ブロック（Ｄａ）と同様のものが挙げられ、その含有量およびビニル結合含有量も同様とすればよい。また、共役ジエン重合体ブロック（Ｄｄ）も、実質的に、１種または２種以上の共役ジエン単量体単位のみからなるものであることが好ましく、イソプレン単位のみからなるものであることが特に好ましい。
【００７４】
共役ジエン重合体ブロック（Ｄｄ）のビニル結合含有量は、ブロック共重合体Ｃの共役ジエン重合体ブロック（Ｄｃ）のビニル結合含有量と実質的に等しいことが好ましい。
【００７５】
共役ジエン重合体ブロック（Ｄｄ）の重量平均分子量は、好ましくは２００００〜２０００００であり、より好ましくは２５０００〜１８００００であり、さらに好ましくは３００００〜１５００００である。
【００７６】
共役ジエン重合体ブロック（Ｄｄ）の重量平均分子量は、ブロック共重合体Ｃの共役ジエン重合体ブロック（Ｄｃ）の重量平均分子量と実質的に等しいことが好ましい。
【００７７】
ブロック共重合体Ｄの重量平均分子量（すなわち、ブロック共重合体Ｄ全体の重量平均分子量）は、好ましくは３００００〜２０００００であり、より好ましくは４００００〜１８００００である。
【００７８】
ブロック共重合体Ｄの芳香族ビニル単量体単位の含有量は、ブロック共重合体Ｄを構成する全単量体単位に対して、２０重量％未満であり、好ましくは１８重量％未満である、さらに好ましく１６重量％未満であり、下限は特に限定されないが、５重量％以上であってよい。本発明の第１の組成物は、上記含有量で芳香族ビニル単量体単位を含有するブロック共重合体Ｄを含有する場合、成形性に一層優れており、膜厚変動がさらに少なく、永久伸びがさらに小さい弾性体を得ることができる。
【００７９】
本発明の第１の組成物は、上述したブロック共重合体Ａ〜Ｃを含有し、任意でブロック共重合体Ｄをさらに含有する。本発明の第１の組成物におけるブロック共重合体Ａ〜Ｃの重量比（Ａ／Ｂ／Ｃ）としては、好ましくは１０〜４０／１０〜４０／８０〜２０であり、より好ましくは１５〜４０／１５〜４０／７０〜２５であり、さらに好ましくは２０〜３５／２０〜３５／６０〜３０である。
【００８０】
本発明の第１の組成物がブロック共重合体Ｄをさらに含有する場合のブロック共重合体Ｄの含有量としては、ブロック共重合体Ａ〜Ｃを含めた本発明の第１の組成物中の、好ましくは１〜２０重量％であり、より好ましくは２〜１８重量％であり、さらに好ましくは３〜１６重量％である。
【００８１】
ブロック共重合体Ａ〜Ｄは、常法にしたがって製造することが可能であり、最も一般的な製造法としては、アニオンリビング重合法により、芳香族ビニル単量体と共役ジエン単量体とをそれぞれ逐次的に重合して重合体ブロックを形成し、必要に応じて、カップリング剤を反応させてカップリングを行う方法を挙げることができる。また、芳香族ビニル単量体、共役ジエン単量体、次いで芳香族ビニル単量体の順に逐次的に重合して重合体ブロックを形成する方法を用いてもよい。また、従来の重合法に従って、それぞれの重合体を別個に製造し、必要に応じて、他の重合体成分などを配合した上で、それらを混練や溶液混合などの常法に従って混合することにより、製造することができる。また、後述するように、ブロック共重合体ＡおよびＢを同時に製造したり、ブロック共重合体ＣおよびＤを同時に製造したりすることも可能である。
【００８２】
また、本発明では、市販のブロック共重合体を用いることも可能であり、例えば、「クインタック（登録商標）」（日本ゼオン社製）、「ＪＳＲ−ＳＩＳ（登録商標）」（ＪＳＲ社製）、「Ｖｅｃｔｏｒ（登録商標）」（ＤＥＸＣＯ  ｐｏｌｙｍｅｒｓ社製）、「アサプレン（登録商標）」・「タフプレン（登録商標）」・「タフテック（登録商標）」（旭化成ケミカルズ社製）、「セプトン（登録商標）」（クラレ社製）、「クレイトン（登録商標）」（クレイトン社製）などを使用することができる。
【００８３】
ブロック共重合体Ａおよびブロック共重合体Ｂは、芳香族ビニル単量体、共役ジエン単量体、次いで芳香族ビニル単量体の順に逐次的に重合して重合体ブロックを形成する方法により、製造することが好ましい。
【００８４】
より詳細には、ブロック共重合体Ａおよびブロック共重合体Ｂは、以下の製造方法により、製造することが好ましい。すなわち、
溶媒中で、重合開始剤の存在下で、芳香族ビニル単量体を含む単量体を重合することで、芳香族ビニル重合体ブロック鎖を含有する溶液を得る第１重合工程と、
芳香族ビニル重合体ブロック鎖を含有する溶液に、共役ジエン単量体を含む単量体を添加し、重合することで、ジブロック鎖を含有する溶液を得る第２重合工程と、
ジブロック鎖を含有する溶液に、芳香族ビニル単量体を含む単量体を添加し、重合することで、トリブロック鎖を含有する溶液を得る第３重合工程と、
トリブロック鎖を含有する溶液に、トリブロック鎖が有する活性末端に対して１モル当量未満となる量で重合停止剤を添加し、活性末端の一部を失活させて、ブロック共重合体Ｂおよびトリブロック鎖を含有する溶液を得る停止工程と、
トリブロック鎖およびブロック共重合体Ｂを含有する溶液に、芳香族ビニル単量体を含む単量体を添加し、重合することで、ブロック共重合体Ａおよびブロック共重合体Ｂを含有する溶液を得る第４重合工程と、
を備える製造方法が好ましい。
【００８５】
上記の製造方法では、まず、溶媒中で重合開始剤を用いて、芳香族ビニル単量体を主成分として含む単量体を重合する（第１重合工程）。用いられる重合開始剤としては、一般的に芳香族ビニル単量体と共役ジエン単量体とに対し、アニオン重合活性があることが知られている有機アルカリ金属化合物、有機アルカリ土類金属化合物、有機ランタノイド系列希土類金属化合物などを用いることができる。有機アルカリ金属化合物としては、分子中に１個以上のリチウム原子を有する有機リチウム化合物が特に好適に用いられ、その具体例としては、エチルリチウム、ｎ−プロピルリチウム、イソプロピルリチウム、ｎ−ブチルリチウム、ｓｅｃ−ブチルリチウム、ｔ−ブチルリチウム、ヘキシルリチウム、フェニルリチウム、スチルベンリチウム、ジアルキルアミノリチウム、ジフェニルアミノリチウム、ジトリメチルシリルアミノリチウムなどの有機モノリチウム化合物や、メチレンジリチウム、テトラメチレンジリチウム、ヘキサメチレンジリチウム、イソプレニルジリチウム、１，４−ジリチオ−エチルシクロヘキサンなどの有機ジリチウム化合物、さらには、１，３，５−トリリチオベンゼンなどの有機トリリチウム化合物などが挙げられる。これらのなかでも、有機モノリチウム化合物が特に好適に用いられる。
【００８６】
重合開始剤として用いる有機アルカリ土類金属化合物としては、たとえば、ｎ−ブチルマグネシウムブロミド、ｎ−ヘキシルマグネシウムブロミド、エトキシカルシウム、ステアリン酸カルシウム、ｔ−ブトキシストロンチウム、エトキシバリウム、イソプロポキシバリウム、エチルメルカプトバリウム、ｔ−ブトキシバリウム、フェノキシバリウム、ジエチルアミノバリウム、ステアリン酸バリウム、エチルバリウムなどが挙げられる。また、他の重合開始剤の具体例としては、ネオジム、サマリニウム、ガドリニウムなどを含むランタノイド系列希土類金属化合物／アルキルアルミニウム／アルキルアルミニウムハライド／アルキルアルミニウムハイドライドからなる複合触媒や、チタン、バナジウム、サマリニウム、ガドリニウムなどを含むメタロセン型触媒などの有機溶媒中で均一系となり、リビング重合性を有するものなどが挙げられる。なお、これらの重合開始剤は、１種類を単独で使用してもよいし、２種以上を混合して使用してもよい。
【００８７】
重合開始剤の使用量は、目的とする分子量に応じて決定すればよく、特に限定されないが、使用する全単量体１００ｇあたり、好ましくは０．０１〜２０ミリモル、より好ましくは０．０５〜１５ミリモル、さらに好ましくは０．１〜１０ミリモルである。
【００８８】
重合に用いる溶媒は、重合開始剤に不活性なものであれば特に限定されるものではなく、たとえば、鎖状炭化水素溶媒、環式炭化水素溶媒またはこれらの混合溶媒が使用される。鎖状炭化水素溶媒としてはｎ−ブタン、イソブタン、１−ブテン、イソブチレン、トランス−２−ブテン、シス−２−ブテン、１−ペンテン、トランス−２−ペンテン、シス−２−ペンテン、ｎ−ペンタン、イソペンタン、ｎｅｏ−ペンタン、ｎ−ヘキサンなどの、炭素数４〜６の鎖状アルカンおよびアルケンを例示することができる。また、環式炭化水素溶媒の具体例としては、ベンゼン、トルエン、キシレンなどの芳香族化合物；シクロペンタン、シクロヘキサンなどの脂環式炭化水素化合物；を挙げることができる。これらの溶媒は、１種類を単独で使用しても２種以上を混合して使用してもよい。
【００８９】
重合に用いる溶媒の量は、特に限定されないが、最終的に得られるブロック共重合体の溶液におけるブロック共重合体の濃度が、好ましくは５〜６０重量％の範囲、より好ましくは１０〜５５重量％の範囲、特に好ましくは２０〜５０重量％の範囲になるように設定することが好ましい。
【００９０】
また、各重合体ブロックの構造を制御するために、重合に用いる反応器にルイス塩基化合物を添加してもよい。ルイス塩基化合物としては、たとえば、テトラヒドロフラン、ジエチルエーテル、ジオキサン、エチレングリコールジメチルエーテル、エチレングリコールジブチルエーテル、ジエチレングリコールジメチルエーテル、ジエチレングリコールジブチルエーテルなどのエーテル類；テトラメチルエチレンジアミン、トリメチルアミン、トリエチルアミン、ピリジン、キヌクリジンなどの第三級アミン類；カリウム−ｔ−アミルオキシド、カリウム−ｔ−ブチルオキシドなどのアルカリ金属アルコキシド類；トリフェニルホスフィンなどのホスフィン類；などが挙げられる。これらのルイス塩基化合物は、それぞれ単独で、あるいは２種以上を組み合わせて用いられ、本発明の目的を損なわない範囲で適宜選択される。
【００９１】
重合反応時にルイス塩基化合物を添加する時期は特に限定されず、目的とする各ブロック共重合体の構造に応じて適宜決定すればよい。たとえば、重合を開始する前に予め添加してもよいし、一部の重合体ブロックを重合してから添加してもよく、さらには、重合を開始する前に予め添加した上で一部の重合体ブロックを重合した後さらに添加してもよい。
【００９２】
重合反応温度は、好ましくは１０〜１５０℃、より好ましくは３０〜１３０℃、さらに好ましくは４０〜９０℃である。重合に要する時間は条件によって異なるが、通常、４８時間以内、好ましくは０．５〜１０時間である。重合圧力は、上記重合温度範囲で単量体および溶媒を液相に維持するに充分な圧力の範囲で行えばよく、特に限定されない。
【００９３】
以上のような条件で、溶媒中で重合開始剤を用いて、芳香族ビニル単量体を主成分として含む単量体を重合することにより、芳香族ビニル重合体ブロック鎖を含有する溶液を得ることができる。なお、重合により得られる芳香族ビニル重合体ブロック鎖は、通常、活性末端を有するものとなる。また、得られる芳香族ビニル重合体ブロック鎖は、芳香族ビニル重合体ブロック（Ａｒ１ａ）または芳香族ビニル重合体ブロック（Ａｒ１ｂ）を形成することとなるものであるため、この第１重合工程において用いる単量体の量は、芳香族ビニル重合体ブロック（Ａｒ１ａ）および芳香族ビニル重合体ブロック（Ａｒ１ｂ）の重量平均分子量に応じて決定すればよい。
【００９４】
次いで、第１重合工程において得られた芳香族ビニル重合体ブロック鎖を含有する溶液に、共役ジエン単量体を主成分として含む単量体を添加し、重合を行う（第２重合工程）。これにより、ジブロック鎖を含有する溶液を得ることができる。なお、重合により得られるジブロック鎖は、通常、活性末端を有するものとなる。また、第２重合工程において得られるジブロック鎖は、上記第１重合工程において得られた芳香族ビニル重合体ブロック（Ａｒ１ａ）または芳香族ビニル重合体ブロック（Ａｒ１ｂ）を形成することとなる重合体鎖に、共役ジエン重合体ブロック（Ｄａ）または共役ジエン重合体ブロック（Ｄｂ）を形成することとなる重合体鎖がさらに結合されたものとなるため、この第２重合工程において用いる単量体の量は、共役ジエン重合体ブロック（Ｄａ）および共役ジエン重合体ブロック（Ｄｂ）の重量平均分子量に応じて決定すればよい。また、重合反応温度は、重合時間、重合圧力は、上記第１重合工程と同様の範囲内で制御すればよい。
【００９５】
次いで、第２重合工程において得られたジブロック鎖を含有する溶液に、芳香族ビニル単量体を主成分として含む単量体を添加し、重合を行う（第３重合工程）。これにより、トリブロック鎖を含有する溶液を得ることができる。なお、重合により得られるトリブロック鎖は、通常、活性末端を有するものとなる。また、第３重合工程において得られるトリブロック鎖は、上記第２重合工程において得られた芳香族ビニル重合体ブロック（Ａｒ１ａ）または芳香族ビニル重合体ブロック（Ａｒ１ｂ）および共役ジエン重合体ブロック（Ｄａ）または共役ジエン重合体ブロック（Ｄｂ）を形成することとなる重合体鎖に、芳香族ビニル重合体ブロック（Ａｒ２ａ）の一部、または、芳香族ビニル重合体ブロック（Ａｒ２ｂ）を形成することとなる重合体鎖がさらに結合されたものとなるため、この第３重合工程において用いる単量体の量は、芳香族ビニル重合体ブロック（Ａｒ２ｂ）の重量平均分子量に応じて決定すればよい。また、重合反応温度は、重合時間、重合圧力は、上記第１重合工程と同様の範囲内で制御すればよい。
【００９６】
次いで、第３重合工程において得られたトリブロック鎖を含有する溶液に、トリブロック鎖が有する活性末端に対して１モル当量未満となる量で重合停止剤を添加する（停止工程）。これにより、トリブロック鎖が有する活性末端の一部が失活して、活性末端が失活したブロック共重合体が得られる。このブロック共重合体が一般式（Ｂ）：Ａｒ１ｂ−Ｄｂ−Ａｒ２ｂで表されるブロック共重合体Ｂとなる。
【００９７】
重合停止剤は、活性末端と反応して活性末端を失活させることができ、１つの活性末端と反応した後は別の活性末端と反応しないものであれば特に限定されないが、得られる組成物の吸湿を抑制する観点からは、ハロゲン原子を含有しない化合物である重合停止剤であることが好ましく、なかでも、活性末端と反応した際に金属アルコキシド、金属アリールオキシド、または金属水酸化物を生じさせる重合停止剤が特に好ましい。重合停止剤として特に好ましく用いられる化合物としては、水、メタノールやエタノールなどの１価アルコール、フェノールやクレゾールなどの１価フェノール類が挙げられる。
【００９８】
重合停止剤の使用量は、第１の組成物を構成するブロック共重合体Ａとブロック共重合体Ｂとの重量比に応じて決定され、トリブロック鎖が有する活性末端に対して１モル当量未満となる量であれば特に限定されないが、通常、活性末端に対して重合停止剤が０．１８〜０．９１モル当量となる範囲であり、０．３５〜０．８０モル当量となる範囲であることが好ましい。
【００９９】
以上のようにして、活性末端を有するトリブロック鎖を含有する溶液に、その活性末端に対して１モル当量未満となる量で重合停止剤を添加すると、活性末端を有するトリブロック鎖のうちの一部の活性末端が失活し、その活性末端が失活した重合体は、ブロック共重合体Ｂとなる。そして、重合停止剤と反応しなかった活性末端を有するトリブロック鎖の残りの一部は、未反応のまま溶液中に残ることとなる。
【０１００】
次いで、停止工程において得られたトリブロック鎖およびブロック共重合体Ｂを含有する溶液に、芳香族ビニル単量体を主成分として含む単量体を添加し、重合を行う（第４重合工程）。これにより、一般式（Ａ）：Ａｒ１ａ−Ｄａ−Ａｒ２ａで表されるブロック共重合体Ａ、および、ブロック共重合体Ｂを含有する溶液を得ることができる。第４重合工程において得られるブロック共重合体Ａは、上記第３重合工程において得られたトリブロック鎖の活性末端に、芳香族ビニル重合体ブロック（Ａｒ２ａ）の一部を形成することとなる重合体鎖がさらに結合されたものとなるため、この第４重合工程において用いる単量体の量は、芳香族ビニル重合体ブロック（Ａｒ２ａ）の重量平均分子量に応じて決定すればよい。また、重合反応温度は、重合時間、重合圧力は、上記第１重合工程と同様の範囲内で制御すればよい。
【０１０１】
第４重合工程の後、ブロック共重合体Ａおよびブロック共重合体Ｂを含有する溶液から、重合体成分を回収してもよい（回収工程）。回収の方法は、常法に従えばよく、特に限定されない。たとえば、反応終了後に、必要に応じて、水、メタノール、エタノール、プロパノール、塩酸、クエン酸などの重合停止剤を添加し、さらに必要に応じて、酸化防止剤などの添加剤を添加してから、溶液に直接乾燥法やスチームストリッピングなどの公知の方法を適用することにより、回収することができる。スチームストリッピングなどを適用して、重合体成分がスラリーとして回収される場合は、押出機型スクイザーなどの任意の脱水機を用いて脱水して、所定値以下の含水率を有するクラムとし、さらにそのクラムをバンドドライヤーあるいはエクスパンション押出乾燥機などの任意の乾燥機を用いて乾燥すればよい。以上のようにして得られるブロック共重合体は、常法に従い、ペレット形状などに加工してから使用に供してもよい。
以上のようにして、ブロック共重合体Ａおよびブロック共重合体Ｂを製造することができる。
【０１０２】
ブロック共重合体Ｃは、芳香族ビニル単量体と共役ジエン単量体とを重合してジブロック鎖を形成し、ジブロック鎖とカップリング剤とを反応させてカップリングを行う方法により製造することが好ましい。
【０１０３】
より詳細には、ブロック共重合体Ｃは、以下の製造方法により、製造することが好ましい。すなわち、
溶媒中で、重合開始剤の存在下で、芳香族ビニル単量体を含む単量体を重合することで、芳香族ビニル重合体ブロック鎖を含有する溶液を得る第１重合工程と、
芳香族ビニル重合体ブロック鎖を含有する溶液に、共役ジエン単量体を含む単量体を添加し、重合することで、ジブロック鎖を含有する溶液を得る第２重合工程と、
ジブロック鎖を含有する溶液に、カップリング剤を添加して、ブロック共重合体Ｃを得る反応工程と、
を備える製造方法が好ましい。
【０１０４】
上記の製造方法では、まず、溶媒中で重合開始剤を用いて、芳香族ビニル単量体を主成分として含む単量体を重合する（第１重合工程）。第１重合工程において用いる溶媒およびその使用量、重合開始剤およびその使用量は、上述したブロック共重合体Ａおよびブロック共重合体Ｂの好適な製造方法における第１重合工程と、同様であってよい。また、上述したブロック共重合体Ａおよびブロック共重合体Ｂの好適な製造方法における第１重合工程と同様に、ルイス塩基化合物を添加してもよい。また、上述したブロック共重合体Ａおよびブロック共重合体Ｂの好適な製造方法における第１重合工程と同様の重合反応温度、重合時間および重合圧力を採用できる。
【０１０５】
以上のような条件で、溶媒中で重合開始剤を用いて、芳香族ビニル単量体を主成分として含む単量体を重合することにより、芳香族ビニル重合体ブロック鎖を含有する溶液を得ることができる。なお、重合により得られる芳香族ビニル重合体ブロック鎖は、通常、活性末端を有するものとなる。また、得られる芳香族ビニル重合体ブロック鎖は、芳香族ビニル重合体ブロック（Ａｒｃ）を形成することとなるものであるため、この第１重合工程において用いる単量体の量は、芳香族ビニル重合体ブロック（Ａｒｃ）の重量平均分子量に応じて決定すればよい。
【０１０６】
次いで、第１重合工程において得られた芳香族ビニル重合体ブロック鎖を含有する溶液に、共役ジエン単量体を主成分として含む単量体を添加し、重合を行う（第２重合工程）。これにより、ジブロック鎖を含有する溶液を得ることができる。なお、重合により得られるジブロック鎖は、通常、活性末端を有するものとなる。また、第２重合工程において得られるジブロック鎖は、上記第１重合工程において得られた芳香族ビニル重合体ブロック（Ａｒｃ）を形成することとなる重合体鎖に、共役ジエン重合体ブロック（Ｄｃ）を形成することとなる重合体鎖がさらに結合されたものとなるため、この第２重合工程において用いる単量体の量は、共役ジエン重合体ブロック（Ｄｃ）の重量平均分子量に応じて決定すればよい。また、重合反応温度は、重合時間、重合圧力は、上記第１重合工程と同様の範囲内で制御すればよい。
【０１０７】
次いで、ジブロック鎖を含有する溶液に、カップリング剤を添加する（反応工程）。これにより、ジブロック鎖が有する活性末端と、カップリング剤とが反応して、２以上のジブロック鎖がカップリング剤の残基を介して結合し、ブロック共重合体Ｃが形成される。
【０１０８】
カップリング剤は、ジブロック鎖が有する活性末端と反応し得る官能基を１分子中に２個以上有するものであれば特に限定されないが、ジブロック鎖が有する活性末端と反応し得る官能基を１分子中に２〜８個有するカップリング剤が好ましく、ジブロック鎖が有する活性末端と反応し得る官能基を１分子中に２〜４個有するカップリング剤がより好ましい。また、カップリング剤は、ケイ素原子を含有することが好ましく、ハロゲン化シランおよびアルコキシシランがより好ましい。
【０１０９】
ジブロック鎖が有する活性末端と反応し得る官能基を１分子中に２個有するカップリング剤（２官能のカップリング剤）としては、例えば、ジクロロシラン、モノメチルジクロロシラン、ジメチルジクロロシランなどの２官能性ハロゲン化シラン；ジフェニルジメトキシシラン、ジフェニルジエトキシシランなどの２官能性アルコキシシラン；ジクロロエタン、ジブロモエタン、メチレンクロライド、ジブロモメタンなどの２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズなどの２官能性ハロゲン化スズ；ジブロモベンゼン、安息香酸、ＣＯ、２―クロロプロペンなどを用いることができる。これらのなかでも、２官能性ハロゲン化シランまたは２官能性アルコキシシランが特に好ましく用いられる。これらの２官能のカップリング剤は、１種を単独で用いてもよいし、２種以上を組み合わせて用いることもできる。
【０１１０】
ジブロック鎖が有する活性末端と反応し得る官能基を１分子中に３個有するカップリング剤（３官能のカップリング剤）としては、例えば、トリクロロエタン、トリクロロプロパンなどの３官能性ハロゲン化アルカン；メチルトリクロロシラン、エチルトリクロロシランなどの３官能性ハロゲン化シラン；メチルトリメトキシシラン、フェニルトリメトキシシラン、フェニルトリエトキシシランなどの３官能性アルコキシシラン；などが挙げられる。これらの３官能のカップリング剤は、１種を単独で用いてもよいし、２種以上を組み合わせて用いることもできる。
【０１１１】
ジブロック鎖が有する活性末端と反応し得る官能基を１分子中に４個有するカップリング剤（４官能のカップリング剤）としては、例えば、四塩化炭素、四臭化炭素、テトラクロロエタンなどの４官能性ハロゲン化アルカン；テトラクロロシラン、テトラブロモシランなどの４官能性ハロゲン化シラン；テトラメトキシシラン、テトラエトキシシランなどの４官能性アルコキシシラン；テトラクロロスズ、テトラブロモスズなどの４官能性ハロゲン化スズ；などが挙げられる。これらの４官能のカップリング剤は、１種を単独で用いてもよいし、２種以上を組み合わせて用いることもできる。
【０１１２】
ブロック共重合体Ｃのｎの数、すなわちブロック共重合体Ｃの分岐数は、カップリング剤の種類、使用量、添加のタイミング、ルイス塩基化合物の使用量などを調整することにより、調整することができる。また、メタノールなどの反応停止剤を用いて、カップリング率を調整して、ブロック共重合体Ｃの分岐数を調整することもできる。また、ジブロック鎖が有する活性末端と反応し得る官能基の数が異なる２種以上のカップリング剤を組み合わせて用いることにより、ブロック共重合体Ｃの分岐数を調整することもできる。さらに、これらの手段によって、第２重合工程で得られたジブロック鎖を未反応のまま残留させ、最終的にブロック共重合体Ｄとして回収してもよい。
【０１１３】
カップリング剤の使用量は、目的とするブロック共重合体Ｃの分岐数に応じて、適切な量に調整される。カップリング剤の使用量としては、ジブロック鎖が有する活性末端に対して、好ましくは０．０５〜０．９モル当量であり、より好ましくは０．２０〜０．７０モル当量である。
【０１１４】
反応温度は、好ましくは１０〜１５０℃、より好ましくは３０〜１３０℃、さらに好ましくは４０〜９０℃である。反応に要する時間は条件によって異なるが、通常、４８時間以内、好ましくは０．５〜１０時間である。
【０１１５】
反応工程の後、ブロック共重合体Ｃおよび任意でブロック共重合体Ｄを含有する溶液から、重合体成分を回収してもよい（回収工程）。回収の方法は、常法に従えばよく、特に限定されない。たとえば、反応終了後に、必要に応じて、水、メタノール、エタノール、プロパノール、塩酸、クエン酸などの重合停止剤を添加し、さらに必要に応じて、酸化防止剤などの添加剤を添加してから、溶液に直接乾燥法やスチームストリッピングなどの公知の方法を適用することにより、回収することができる。スチームストリッピングなどを適用して、重合体成分がスラリーとして回収される場合は、押出機型スクイザーなどの任意の脱水機を用いて脱水して、所定値以下の含水率を有するクラムとし、さらにそのクラムをバンドドライヤーあるいはエクスパンション押出乾燥機などの任意の乾燥機を用いて乾燥すればよい。以上のようにして得られるブロック共重合体は、常法に従い、ペレット形状などに加工してから使用に供してもよい。
以上のようにして、ブロック共重合体Ｃおよび任意でブロック共重合体Ｄを製造することができる。
【０１１６】
本発明の第１の組成物は、ブロック共重合体Ａ〜Ｃに加えて、ポリオレフィン系熱可塑性樹脂を含有してもよい。ブロック共重合体Ａ〜Ｃおよびポリオレフィン系熱可塑性樹脂を含有する第１の組成物からは、容易に伸縮性フィルムを得ることができる。また、得られる伸縮性フィルムと不織布とを積層することにより、伸縮性積層体を得てもよく、この場合、伸縮性フィルムと不織布とは強固に接着する。伸縮性積層体は、たとえば、押出成形により、不織布上に該組成物を押し出すことにより製造できる。本発明で用いるポリオレフィン系熱可塑性樹脂としては、オレフィンを主たる繰り返し単位とする熱可塑性を有する樹脂であれば特に限定されず、α−オレフィンの単独重合体、２種以上のα−オレフィンの共重合体、およびα−オレフィンとα−オレフィン以外の単量体との共重合体の何れであってもよく、また、これらの（共）重合体を変性したものであってもよい。
【０１１７】
ポリオレフィン系熱可塑性樹脂の具体例としては、エチレン、プロピレン等のα−オレフィンの単独重合体または共重合体、例えば、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、メタロセンポリエチレンなどのポリエチレン、ポリプロピレン、メタロセンポリプロピレン、ポリメチルペンテン、ポリブテンなどのα−オレフィン単独重合体；エチレンと他のα−オレフィンとの共重合体、例えば、エチレン−プロピレンランダム共重合体、エチレン−プロピレンブロック共重合体、エチレン−ブテン−１共重合体、エチレン−プロピレン−ブテン−１共重合体およびエチレン−環状オレフィン共重合体；α−オレフィンを主体とする、α−オレフィンとカルボン酸不飽和アルコールとの共重合体およびその鹸化物、例えば、エチレン−酢酸ビニル共重合体、エチレン−ビニルアルコール共重合体；α−オレフィンを主体とする、α−オレフィンとα，β−不飽和カルボン酸エステルまたはα，β−不飽和カルボン酸等との共重合体、例えば、エチレン−α，β−不飽和カルボン酸エステル共重合体（エチレン−アクリル酸エチル共重合体、エチレン−メタクリル酸メチル共重合体など）、エチレン−α，β−不飽和カルボン酸共重合体（エチレン−アクリル酸共重合体、エチレン−メタクリル酸共重合体等）；ポリエチレンやポリプロピレンなどのα−オレフィン（共）重合体をアクリル酸、メタクリル酸、マレイン酸、無水マレイン酸、フマール酸、イタコン酸などの不飽和カルボン酸および／またはその無水物で変性した酸変性オレフィン樹脂；エチレンとメタクリル酸との共重合体などにＮａイオンやＺｎイオンなどを作用させたアイオノマー樹脂；これらの混合物；を挙げることができる。これらの中でも、ポリエチレンまたはエチレンと他のα−オレフィンとの共重合体が好ましく、その中でも、メタロセン触媒を用いて製造されるポリエチレンまたはエチレンと他のα−オレフィンとの共重合体が特に好ましい。
【０１１８】
ポリオレフィン系熱可塑性樹脂の重量平均分子量は、特に限定されるものではないが、通常１００００〜５００００００の範囲で選択され、好ましくは５００００〜８０００００の範囲で選択される。また、ポリオレフィン系熱可塑性樹脂の比重およびメルトインデックスも特に限定されるものではないが、比重が、通常０．８０〜０．９５ｇ／ｃｍ３の範囲で選択され、好ましくは０．８５〜０．９４ｇ／ｃｍ３の範囲で選択され、メルトインデックスは、ＡＳＴＭ  Ｄ−１２３８（Ｇ条件、２００℃、５ｋｇ）に準拠して測定される値として、通常１〜１０００ｇ／１０分の範囲で選択され、好ましくは３〜５００ｇ／１０分の範囲で選択される。
【０１１９】
ポリオレフィン系熱可塑性樹脂の含有量は、ブロック共重合体Ａ〜Ｃの合計１００重量部に対して、好ましくは３〜５０重量部であり、より好ましくは５〜４０重量部であり、さらに好ましくは８〜３０重量部である。なお、ポリオレフィン系熱可塑性樹脂は１種を単独で用いても良いし、２種以上を組み合わせて用いてもよい。
【０１２０】
本発明の第１の組成物は、さらに、必要に応じて、脂肪酸アミド、ポリエチレンワックス、酸化防止剤、粘着付与樹脂、軟化剤、抗菌剤、光安定剤、紫外線吸収剤、染料、滑剤等を含有してもよい。
【０１２１】
脂肪酸アミドは、脂肪族モノアミドであっても、脂肪族ビスアミドであってもよい。脂肪族モノアミドは、炭化水素基と１個のアミド基（−ＮＨＣＯ）とが結合してなる化合物であれば特に限定されないが、炭素数１２以上の高級飽和脂肪酸のモノアミド（すなわち、炭素数１２以上の鎖状アルキル基と１個のアミド基（−ＮＨＣＯ）とが結合してなる化合物）が好ましく用いられる。
【０１２２】
脂肪酸モノアミドの具体例としては、ラウリン酸アミド、ミリスチン酸アミド、パルミチン酸アミド、ステアリン酸アミド、ベヘン酸アミド、ヒドロキシステアリン酸アミド等の飽和脂肪酸モノアミド；オレイン酸アミド、エルカ酸アミド等の不飽和脂肪酸モノアミド；等が挙げられる。
【０１２３】
脂肪酸アミドの含有量は、ブロック共重合体Ａ〜Ｃの合計１００重量部に対して、好ましくは０．２〜１０重量部であり、より好ましくは０．３〜８重量部であり、さらに好ましくは０．５〜６重量部である。
【０１２４】
ポリエチレンワックスは、エチレン単量体単位を主たる構成単位とするワックスである。本発明で用いられるポリエチレンワックスは、特に限定されるものではないが、１４０℃における粘度が２０〜６，０００ｍＰａ・ｓであるものが好ましく用いられる。
【０１２５】
ポリエチレンワックスは、一般的に、エチレンの重合又はポリエチレンの分解により製造されるが、本発明では、どちらのポリエチレンワックスを用いてもよい。また、ポリエチレンワックスは市販品を入手可能であり、その具体例としては、「Ａ−Ｃ  ポリエチレン」（Ｈｏｎｅｙｗｅｌｌ社製）、「三井ハイワックス」（三井化学社製）、「サンワックス」（三洋化成工業社製）、「エポレン」（Ｅａｓｔｍａｎ  Ｃｈｅｍｉｃａｌ社製）を挙げることができる。
【０１２６】
酸化防止剤は、特に限定されず、例えば、ペンタエリスリトールテトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、２，６−ジ−ｔ−ブチル−ｐ−クレゾール、ジ−ｔ−ブチル−４−メチルフェノール等のヒンダードフェノール系化合物；ジラウリルチオプロピオネート等のチオジカルボキシレートエステル類；トリス（ノニルフェニル）ホスファイト等の亜燐酸塩類；を使用することができる。
【０１２７】
酸化防止剤の含有量は、ブロック共重合体Ａ〜Ｃの合計１００重量部に対して、好ましくは１０重量部以下であり、より好ましくは０．０５〜５重量部である。
【０１２８】
本発明の第１の組成物は、直鎖状炭化水素および分岐鎖状炭化水素を含有するワックスをさらに含有することが好ましい。直鎖状炭化水素および分岐鎖状炭化水素を含有するワックスを含有することによって、本発明の第１の組成物は、成形性に優れており、膜厚変動が少なく、永久伸びが小さい弾性体を得ることができることに加えて、色相および低臭気性に優れており、耐オゾンクラック性に優れる弾性体を得ることができる。
【０１２９】
本発明で用いるワックスは、天然ワックスであってもよいし、合成ワックスであってもよいが、好ましくは天然ワックスであり、より好ましくは石油ワックスである。
石油ワックスを中心にその他の天然ワックスや合成ワックスを一部混合した配合ワックスを使用してもよい。また、これらのワックスの機能や加工性を改良する目的で少量の樹脂等をワックスにさらに配合したものを使用してもかまわない。また、本発明の第１の組成物は、直鎖状炭化水素および分岐鎖状炭化水素を含有するワックス以外の他のワックスを含有してもよいが、色相および低臭気性に優れており、耐オゾンクラック性に優れる弾性体を得る観点からは、他のワックスを含有しないことが好ましい。
【０１３０】
直鎖状炭化水素は、直鎖状脂肪族飽和炭化水素であることが好ましい。直鎖状炭化水素は、ノルマルパラフィンと呼ばれることがある。分岐鎖状炭化水素は、分岐鎖状脂肪族飽和炭化水素であることが好ましい。分岐鎖状炭化水素は、イソパラフィンと呼ばれることがある。直鎖状炭化水素および分岐鎖状炭化水素としては、石油ワックスに含有される直鎖状炭化水素および分岐鎖状炭化水素が好ましい。
【０１３１】
本発明で用いるワックスには、直鎖状炭化水素および分岐鎖状炭化水素以外に、環状炭化水素が含まれていてもよいが、ワックス中の直鎖状炭化水素および分岐鎖状炭化水素の合計量が５０質量％以上であることが好ましく、７０質量％以上であることがより好ましく、８０質量％以上であることがさらに好ましく、９０質量％以上であることが最も好ましい。
【０１３２】
ワックス中の直鎖状炭化水素（ｎ−体）と分岐鎖状炭化水素（ｉｓｏ−体）との重量比（ｎ−体／ｉｓｏ−体）としては、３０／７０〜９９／１であり、好ましくは５０／５０〜９７／３であり、より好ましくは７０／３０〜９５／５であり、最も好ましくは７５／２５〜９０／１０である。重量比（ｎ−体／ｉｓｏ−体）が上記範囲内にあることによって、耐オゾンクラック性に優れる弾性体を得ることができる。
【０１３３】
ワックスの融点は、８０℃未満であり、好ましくは７６℃以下であり、より好ましくは７３℃以下であり、好ましくは３０℃以上であり、より好ましくは４０℃以上であり、さらに好ましくは４５℃以上である。ワックスの融点は、示差走査熱量計などを用いることによって、測定することができる。ワックスの融点が高すぎると、耐オゾンクラック性に優れる弾性体を得ることが困難になる。ワックスの融点が低すぎると輸送・保管中にブロッキングし易く、また加工時に溶融し易くハンドリング性が悪くなる。
【０１３４】
本発明の第１の組成物におけるワックスの含有量としては、組成物中のブロック共重合体の合計１００重量部に対して、好ましくは０．１〜５重量部であり、より好ましくは０．３〜３．５重量部であり、さらに好ましくは０．５〜２重量部である。ワックスの含有量が多すぎると、永久伸びが小さい弾性体を得ることが困難になるおそれがあり、ワックスの含有量が少なすぎると、耐オゾンクラック性に優れる弾性体を得ることが困難になるおそれがある。組成物中のブロック共重合体の重量とは、たとえば、本発明の第１の組成物がブロック共重合体Ａ〜Ｃを含有する場合には、ブロック共重合体Ａ〜Ｃの合計の重量であり、本発明の第１の組成物がブロック共重合体Ａ〜Ｄを含有する場合には、ブロック共重合体Ａ〜Ｄの合計の重量である。
【０１３５】
本発明の第１の組成物を得るにあたり、ブロック共重合体Ａ〜Ｃとその他の成分とを混合する方法は特に限定されない。例えば、それぞれの成分を溶剤に溶解し均一に混合した後、溶剤を加熱等により除去する方法、各成分をスクリュー押出機やニーダー等で溶融混合する方法を挙げることができる。これらの中でも、混合をより効率的に行う観点からは、溶融混合が好適である。なお、溶融混合を行う際の温度は、特に限定されるものではないが、通常１００〜２５０℃の範囲である。
【０１３６】
ブロック共重合体Ａ〜Ｃとその他の成分を溶融混合する場合、その他の成分とブロック共重合体Ａ〜Ｃをより均一に混合させるために、ブロック共重合体Ａ〜Ｃのうち１つ以上の成分の全部または一部とその他の成分を予め単軸押出機、二軸押出機、バンバリーミキサー等で混練してマスターバッチペレットを作製しておくことが好ましい。上記のうち、特に二軸押出機を使用することが混練性、クリーニング性、コストの観点で好ましい。
【０１３７】
弾性体を製造する際に、ブロック共重合体Ａ〜Ｃを供給すると同時に、上記マスターバッチペレットを供給して均一に混合することで、生産性良くかつその他の成分がブロック共重合体Ａ〜Ｃに高度に均一に分散した弾性体を得ることができる。
【０１３８】
マスターバッチペレットを作製するために使用するブロック共重合体Ａ〜Ｃのうち１つ以上の成分は、マスターバッチペレットの作製に必要な量だけを、マスターバッチペレットの作製に割り振ればよく、弾性体を製造する際にブロック共重合体Ａ〜Ｃの供給量とマスターバッチペレットの供給量を調節することで、上述したブロック共重合体Ａ〜Ｃの組成比とすることができる。
【０１３９】
本発明の第２の組成物は、少なくとも１つの芳香族ビニル重合体ブロックおよび少なくとも１つの共役ジエン重合体ブロックを有するブロック共重合体、および、ワックスを含有する。
【０１４０】
（ブロック共重合体）
本発明の第２の組成物に用いるブロック共重合体は、少なくとも１つの芳香族ビニル重合体ブロックおよび少なくとも１つの共役ジエン重合体ブロックを有する。芳香族ビニル重合体ブロックは、芳香族ビニル単量体により形成される芳香族ビニル単量体単位を含有し、共役ジエン重合体ブロックは、共役ジエン単量体から形成される共役ジエン単量体単位を含有する。
【０１４１】
芳香族ビニル単量体単位を形成する芳香族ビニル単量体は、芳香族ビニル化合物であれば特に限定されないが、たとえば、スチレン、α−メチルスチレン、２−メチルスチレン、３−メチルスチレン、４−メチルスチレン、２−エチルスチレン、３−エチルスチレン、４−エチルスチレン、２，４−ジイソプロピルスチレン、２，４−ジメチルスチレン、４−ｔ−ブチルスチレン、５−ｔ−ブチル−２−メチルスチレン、２−クロロスチレン、３−クロロスチレン、４−クロロスチレン、４−ブロモスチレン、２−メチル−４，６−ジクロロスチレン、２，４−ジブロモスチレン、ビニルナフタレンなどが挙げられる。これらのなかでも、スチレンを用いることが好ましい。これらの芳香族ビニル単量体は、１種単独で、あるいは２種以上を組み合わせて用いることができる。また、ブロック共重合体が複数の芳香族ビニル重合体ブロックを有する場合において、各々の芳香族ビニル重合体ブロックは、同じ芳香族ビニル単量体単位により構成されていてもよいし、異なる芳香族ビニル単量体単位により構成されていてもよい。
【０１４２】
また、芳香族ビニル重合体ブロックは、芳香族ビニル単量体単位が主たる繰り返し単位となる限りにおいて、それ以外の単量体単位を含んでいてもよい。芳香族ビニル重合体ブロックに含まれ得る芳香族ビニル単量体単位以外の単量体単位を構成する単量体としては、たとえば、１，３−ブタジエン、イソプレン（２−メチル−１，３−ブタジエン）などの共役ジエン単量体、α，β−不飽和ニトリル単量体、不飽和カルボン酸または酸無水物単量体、不飽和カルボン酸エステル単量体、非共役ジエン単量体などが挙げられる。芳香族ビニル重合体ブロックにおける芳香族ビニル単量体単位以外の単量体単位の含有量は、２０質量％以下であることが好ましく、１０質量％以下であることがより好ましく、実質的に０質量％であることが特に好ましい。
【０１４３】
共役ジエン単量体単位を形成する共役ジエン単量体は、共役ジエン化合物であれば特に限定されないが、たとえば、１，３−ブタジエン、イソプレン、２，３−ジメチル−１，３−ブタジエン、２−クロロ−１，３−ブタジエン、１，３−ペンタジエン、１，３−ヘキサジエンなどが挙げられる。これらのなかでも、１，３−ブタジエンおよび／またはイソプレンを用いることが好ましく、イソプレンを用いることが特に好ましい。これらの共役ジエン単量体は、１種単独で、あるいは２種以上を組み合わせて用いることができる。また、ブロック共重合体が複数の共役ジエン重合体ブロックを有する場合において、各々の共役ジエン重合体ブロックは、同じ共役ジエン単量体単位により構成されていてもよいし、異なる共役ジエン単量体単位により構成されていてもよい。さらに、共役ジエン重合体ブロックの不飽和結合の一部に対し、水素添加反応が行われていてもよい。
【０１４４】
また、共役ジエン重合体ブロックは、共役ジエン単量体単位が主たる繰り返し単位となる限りにおいて、それ以外の単量体単位を含んでいてもよい。共役ジエン重合体ブロックに含まれ得る共役ジエン単量体単位以外の単量体単位を構成する単量体としては、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。共役ジエン重合体ブロックにおける共役ジエン単量体単位以外の単量体単位の含有量は、２０質量％以下であることが好ましく、１０質量％以下であることがより好ましく、実質的に０質量％であることが特に好ましい。
【０１４５】
共役ジエン重合体ブロックのビニル結合含有量（共役ジエン重合体ブロック中の全共役ジエン単量体単位において、１，２−ビニル結合単位と３，４−ビニル結合単位が占める割合）は、特に限定されないが、１〜２０モル％の範囲であることが好ましく、２〜１５モル％の範囲であることがより好ましく、３〜１０モル％の範囲であることが特に好ましい。
【０１４６】
本発明の第２の組成物に用いるブロック共重合体は、芳香族ビニル重合体ブロックおよび共役ジエン重合体ブロックをそれぞれ少なくとも１つ有してなるものであれば、それぞれの重合体ブロックの数やそれらの結合形態は特に限定されない。本発明の第２の組成物に用いるブロック共重合体の形態の具体例としては、Ａｒが芳香族ビニル重合体ブロックを表し、Ｄが共役ジエン重合体ブロックを表し、Ｘがカップリング剤の残基を表し、ｎが２以上の整数を表すものとした場合において、Ａｒ−Ｄとして表される芳香族ビニル−共役ジエンブロック共重合体、Ａｒ−Ｄ−Ａｒまたは（Ａｒ−Ｄ）ｎ−Ｘとして表される芳香族ビニル−共役ジエン−芳香族ビニルブロック共重合体、Ｄ−Ａｒ−Ｄまたは（Ｄ−Ａｒ）ｎ−Ｘとして表される共役ジエン−芳香族ビニル−共役ジエンブロック共重合体、Ａｒ−Ｄ−Ａｒ−Ｄとして表される芳香族ビニル−共役ジエン−芳香族ビニル−共役ジエンブロック共重合体、およびこれらの２種以上を任意の組み合わせで混合してなるブロック共重合体の混合物を挙げることができるがこれらに限定されない。本発明の第２の組成物において、特に好ましく用いられるブロック共重合体としては、Ａｒ−Ｄとして表される芳香族ビニル−共役ジエンブロック共重合体、およびＡｒ−Ｄ−Ａｒまたは（Ａｒ−Ｄ）ｎ−Ｘとして表される芳香族ビニル−共役ジエン−芳香族ビニルブロック共重合体、ならびにこれらの混合物から選択されるブロック共重合体を挙げることできる。
また、Ａｒ−Ｄ−Ａｒまたは（Ａｒ−Ｄ）ｎ−Ｘとして表される芳香族ビニル−共役ジエン−芳香族ビニルブロック共重合体において、それぞれの芳香族ビニルブロック（Ａｒ）の分子鎖長は同じであってもよいし、異なる分子鎖長のものが含まれていてもよい。
【０１４７】
本発明の第２の組成物に用いるブロック共重合体の重量平均分子量は、特に限定されないが、通常４０，０００〜５００，０００の範囲で選択され、好ましくは５０，０００〜４００，０００の範囲で選択される。
【０１４８】
本発明の第２の組成物に用いるブロック共重合体中の芳香族ビニル単量体単位の含有量は、特に限定されないが、好ましくは５〜６０質量％の範囲であり、より好ましくは７〜５５質量％の範囲、さらに好ましくは１０〜５０質量％の範囲である。なお、ブロック共重合体が、実質的に、芳香族ビニル単量体単位および共役ジエン単量体単位のみにより構成されている場合であれば、Ｒｕｂｂｅｒ  Ｃｈｅｍ．  Ｔｅｃｈｎｏｌ．，４５，１２９５（１９７２）に記載された方法に従って、ブロック共重合体をオゾン分解し、次いで水素化リチウムアルミニウムにより還元すれば、共役ジエン単量体単位部分が分解され、芳香族モノビニル単量体単位部分を取り出すことができるため、このような方法により、芳香族ビニル単量体単位含有量を測定することができる。
【０１４９】
以上述べたような、芳香族ビニル重合体ブロックおよび共役ジエン重合体ブロックを有してなるブロック共重合体は、常法にしたがって製造することが可能であり、最も一般的な製造法としては、アニオンリビング重合法により、芳香族ビニル単量体と共役ジエン単量体とをそれぞれ逐次的に重合して重合体ブロックを形成し、必要に応じて、カップリング剤を反応させてカップリングを行う方法を挙げることができる。また、芳香族ビニル単量体、共役ジエン単量体、次いで芳香族ビニル単量体の順に逐次的に重合して重合体ブロックを形成する方法を用いてもよい。
【０１５０】
また、本発明の第２の組成物に用いるブロック共重合体として、市販のブロック共重合体を用いることも可能であり、例えば、「クインタック（登録商標）」（日本ゼオン社製）、「ＪＳＲ−ＳＩＳ（登録商標）」（ＪＳＲ社製）、「Ｖｅｃｔｏｒ（登録商標）」（ＤＥＸＣＯ  ｐｏｌｙｍｅｒｓ社製）、「アサプレン（登録商標）」・「タフプレン（登録商標）」・「タフテック（登録商標）」（旭化成ケミカルズ社製）、「セプトン（登録商標）」（クラレ社製）などを使用することができる。
【０１５１】
本発明の第２の組成物に用いるブロック共重合体としては、本発明の第１の組成物として上述したブロック共重合体Ａ〜Ｄを含有する組成物が特に好ましい。ブロック共重合体として、ブロック共重合体Ａ〜Ｄを含有する組成物を含有することによって、本発明の第２の組成物は、色相および低臭気性に優れており、耐オゾンクラック性に優れる弾性体を得ることができることに加えて、成形性に優れており、膜厚変動が少なく、永久伸びが小さい弾性体を得ることができる。
【０１５２】
（ワックス）
本発明の第２の組成物に用いるワックスは、直鎖状炭化水素および分岐鎖状炭化水素を含有する。直鎖状炭化水素および分岐鎖状炭化水素を含有するワックスを含有することによって、本発明の第２の組成物は、色相および低臭気性に優れており、耐オゾンクラック性に優れる弾性体を得ることができる。
【０１５３】
本発明の第２の組成物に用いるワックスとしては、本発明の第１の組成物のために用いるワックスとして詳述したものを用いることができる。
【０１５４】
本発明の第２の組成物におけるワックスの含有量としては、ブロック共重合体１００重量部に対して、好ましくは０．１〜５重量部であり、より好ましくは０．３〜３．５重量部であり、さらに好ましくは０．５〜２重量部である。ワックスの含有量が多すぎると、永久伸びが小さい弾性体を得ることが困難になるおそれがあり、ワックスの含有量が少なすぎると、耐オゾンクラック性に優れる弾性体を得ることが困難になるおそれがある。
【０１５５】
本発明の第２の組成物を得るにあたり、ブロック共重合体とワックスなどのその他の成分とを混合する方法は特に限定されない。例えば、それぞれの成分を溶剤に溶解し均一に混合した後、溶剤を加熱等により除去する方法、各成分をスクリュー押出機やニーダー等で溶融混合する方法を挙げることができる。これらの中でも、混合をより効率的に行う観点からは、溶融混合が好適である。なお、溶融混合を行う際の温度は、特に限定されるものではないが、通常１００〜２５０℃の範囲である。
【０１５６】
ブロック共重合体とワックスなどのその他の成分を溶融混合する場合、その他の成分とブロック共重合体をより均一に混合させるために、ブロック共重合体の一部とその他の成分を予め単軸押出機、二軸押出機、バンバリーミキサー等で混練してマスターバッチペレットを作製しておくことが好ましい。上記のうち、特に二軸押出機を使用することが混練性、クリーニング性、コストの観点で好ましい。
【０１５７】
弾性体を製造する際に、ブロック共重合体を供給すると同時に、上記マスターバッチペレットを供給して均一に混合することで、生産性良くかつその他の成分がブロック共重合体に高度に均一に分散した弾性体を得ることができる。
【０１５８】
本発明の第２の組成物は、上述したポリオレフィン系熱可塑性樹脂をさらに含有してもよい。また、本発明の第２の組成物は、必要に応じて、脂肪酸アミド、酸化防止剤、粘着付与樹脂、軟化剤、抗菌剤、光安定剤、紫外線吸収剤、染料、滑剤等を含有してもよい。
【０１５９】
本発明の第１の組成物は、成形性に優れており、膜厚変動が少なく、永久伸びが小さい弾性体を得ることができる。したがって、本発明の第１の組成物は、弾性体に好適に利用でき、特に衛生材料用弾性体に好適に利用できる。また、以下の用途に好適に利用できる。
【０１６０】
本発明の第２の組成物は、色相および低臭気性に優れており、耐オゾンクラック性に優れる弾性体を得ることができる。したがって、本発明の第２の組成物は、弾性体に好適に利用でき、特に衛生材料用弾性体に好適に利用できる。また、以下の用途に好適に利用できる。
【０１６１】
本発明の第１および第２の組成物および弾性体は、例えば、フィルム、糸（弾性ストランド）、手袋、エラスティックバンド、コンドーム、ＯＡ機器、事務用等の各種ロール、電気電子機器用防振シート、防振ゴム、衝撃吸収シート、衝撃緩衝フィルム・シート、住宅用制振シート、制振ダンパー材等に用いられる成形材料用途、粘着テープ、粘着シート、粘着ラベル、ゴミ取りローラー等に用いられる粘着剤用途、衛生用品や製本に用いられる接着剤用途、衣料、スポーツ用品等に用いられる弾性繊維用途等の用途に用いることができる。
【０１６２】
本発明の第１および第２の組成物および弾性体は、フィルムに好適に利用でき、特に衛生材料用弾性フィルムに好適に利用できる。本発明の弾性体およびフィルムは、本発明の第１および第２の組成物から得られるものであることから、強くて伸縮性に富み、しかも膜厚変動が少なく、永久伸びが小さい。また、本発明の第１および第２の組成物および弾性体は、糸（弾性ストランド）としても好適に利用できる。
【０１６３】
本発明のフィルムの厚さは、特に限定されず、用途に応じて調整されるが、紙おむつや生理用品等の衛生用品用のフィルムとする場合には、通常０．０１〜５ｍｍ、好ましくは０．０１〜１ｍｍ、より好ましくは０．０２〜０．２ｍｍである。
【０１６４】
本発明の第１および第２の組成物をフィルムに成形する方法は、特に限定されず、従来公知のフィルム成形法を適用できるが、平滑なフィルムを良好な生産性で得る観点からは、押出成形が好適であり、中でもＴ−ダイを用いた押出成形が特に好適である。
【０１６５】
Ｔ−ダイを用いた押出成形の具体例としては、単軸押出機や二軸押出機に装着したＴ−ダイから、１５０〜２５０℃で溶融した組成物を押出し、引き取りロールで冷却しながら、巻き取る方法が挙げられる。引き取りロールで冷却する際に、フィルムを延伸してもよい。また、フィルムを巻き取る際に、ポリエチレンテレフタレート、ポリエチレン、ポリプロピレン、不織布又は離型紙からなる基材の上に組成物の溶融物をコーティングしながらフィルム化してもよいし、組成物の溶融物をこれらの基材で挟み込むようにしてフィルム化してもよい。そのようにして得られたフィルムは、基材と一体の形態のままで使用しても、基材から剥がして使用してもよい。
【０１６６】
本発明の弾性体およびフィルムは、膜厚の均一性に優れる。
本発明の弾性体およびフィルムが膜厚の均一性に優れることは、例えば、試料となるフィルムを成形時の溶融流れ方向に沿って３０ｃｍの長さで切り取り、このフィルムの中央部において、溶融流れ方向に沿った２ｃｍ間隔毎、１５点についてフィルムの厚さを、デジタル測厚器（東洋精機社製、測定精度：０．００１ｍｍ単位）を用いて測定し、これら測定値から求められる、膜厚の平均値に対する膜厚の標準偏差の比（標準偏差／平均値）の割合が、通常、３０％以下、好ましくは２０％以下であることから確認することができる。
【０１６７】
本発明の弾性体およびフィルムの永久伸びは、通常、５％以下、好ましくは２％以下である。フィルムの永久伸びは、実施例に記載した方法により求めることができる。
【０１６８】
本発明の弾性体およびフィルムは、その用途に応じて、単層のまま用いることもできるし、他の部材と積層して多層体として使用することもできる。単層のまま用いる場合の具体例としては、紙おむつや生理用品等の衛生用品に用いられる伸縮性フィルム、光学フィルム等を保護するための保護フィルム、容器の収縮包装や熱収縮ラベルとして用いられる熱収縮性フィルムとしての利用を挙げることができる。多層体とする場合の具体例としては、本発明のフィルムをスリット加工した後、これにホットメルト接着剤等を塗布してテープとし、このテープを縮めた状態で不織布、織布、プラスチックフィルム、又はこれらの積層体に接着し、テープの縮みを緩和することにより、伸縮性のギャザー部材を形成する場合を挙げることができる。さらに、その他用途に応じ、公知の方法に従って適宜加工し、例えば、伸縮性シップ用基材、手袋、手術用手袋、指サック、止血バンド、避妊具、ヘッドバンド、ゴーグルバンド、輪ゴム等の伸縮性部材として用いることもできる。
【実施例】
【０１６９】
以下に、実施例および比較例を挙げて本発明を具体的に説明する。以下において、特記しない限り「部」は重量基準である。なお、試験、評価は以下によった。【０１７０】
〔各ブロック共重合体の重量平均分子量〕
流速０．３５ｍｌ／分のテトラヒドロフランをキャリアとする高速液体クロマトグラフィによりポリスチレン換算分子量として、重量平均分子量を求めた。装置は、東ソー社製ＨＬＣ８３２０、カラムは昭和電工社製Ｓｈｏｄｅｘ  ＫＦ−４０４ＨＱを３本連結したもの（カラム温度４０℃）、検出器は示差屈折計および紫外検出器を用い、分子量の較正は東ソー社製の標準ポリスチレン（５００から３００万）の１２点で実施した。【０１７１】
〔ブロック共重合体混合物における各ブロック共重合体の重量比〕
上記の高速液体クロマトグラフィにより得られたチャートの各ブロック共重合体に対応するピークの面積比から求めた。【０１７２】
〔各ブロック共重合体のスチレン重合体ブロックの重量平均分子量〕
Ｒｕｂｂｅｒ  Ｃｈｅｍ．  Ｔｅｃｈｎｏｌ．，４５，１２９５（１９７２）に記載された方法に従い、ブロック共重合体をオゾンと反応させ、水素化リチウムアルミニウムで還元することにより、ブロック共重合体のイソプレン重合体ブロックを分解した。具体的には、以下の手順で行なった。すなわち、モレキュラーシーブで処理したジクロロメタン１００ｍｌを入れた反応容器に、試料を３００ｍｇ溶解した。この反応容器を冷却槽に入れ−２５℃としてから、反応容器に１７０ｍｌ／ｍｉｎの流量で酸素を流しながら、オゾン発生器により発生させたオゾンを導入した。反応開始から３０分経過後、反応容器から流出する気体をヨウ化カリウム水溶液に導入することにより、反応が完了したことを確認した。次いで、窒素置換した別の反応容器に、ジエチルエーテル５０ｍｌと水素化リチウムアルミニウム４７０ｍｇを仕込み、氷水で反応容器を冷却しながら、この反応容器にオゾンと反応させた溶液をゆっくり滴下した。そして、反応容器を水浴に入れ、徐々に昇温して、４０℃で３０分間還流させた。その後、溶液を撹拌しながら、反応容器に希塩酸を少量ずつ滴下し、水素の発生がほとんど認められなくなるまで滴下を続けた。この反応の後、溶液に生じた固形の生成物をろ別し、固形の生成物は、１００ｍｌのジエチルエーテルで１０分間抽出した。この抽出液と、ろ別した際のろ液とをあわせ、溶媒を留去することにより、固形の試料を得た。このようにして得られた試料につき、上記の重量平均分子量の測定法に従い、重量平均分子量を測定し、その値をスチレン重合体ブロックの重量平均分子量とした。【０１７３】
〔各ブロック共重合体のイソプレン重合体ブロックの重量平均分子量〕
それぞれ上記のようにして求められた、ブロック共重合体の重量平均分子量から、対応するスチレン重合体ブロックの重量平均分子量を引き、その計算値に基づいてイソプレン重合体ブロックの重量平均分子量を求めた。【０１７４】
〔各ブロック共重合体のイソプレン重合体ブロックのビニル結合含有量〕
プロトンＮＭＲの測定に基づき求めた。【０１７５】
〔各ブロック共重合体のスチレン単位含有量〕
上記の高速液体クロマトグラフィの測定における、示差屈折計と紫外検出器との検出強度比に基づいて求めた。なお、予め、異なるスチレン単位含有量を有する共重合体を用意し、それらを用いて、検量線を作成した。【０１７６】
〔膜厚の均一性（膜厚変動）〕
フィルムを成形時の溶融流れ方向に沿って３０ｃｍの長さで切り取り、このフィルムの中央部において、溶融流れ方向に沿った２ｃｍ間隔毎、１５点についてフィルムの厚さを、デジタル測厚器（東洋精機社製、測定精度：０．００１ｍｍ単位）を用いて測定し、これら測定値の平均値および標準偏差を得て、膜厚の平均値に対する膜厚の標準偏差の比（標準偏差／平均値）の割合を求め、以下の基準で評価した。比が小さいものほど、フィルムの膜厚の均一性が高いといえ、成形に用いた組成物の成形性が優れているといえる。
〇：２０％以下
△：２０％超３０％以下
×：３０％超【０１７７】
〔フィルムの永久伸び〕
ＡＳＴＭ  ４１２に準拠してＯＲＩＥＮＴＥＣ社製のテンシロン万能試験機ＲＴＣ−１２１０を用いて測定した。具体的には、サンプル形状はＤｉｅＡを使用し、伸張前の標線間距離を４０ｍｍとしてフィルムを伸び率２００％で伸張させ、そのままの状態で１０分間保持した後、はね返させることなく急に収縮させて、１０分間放置後、標線間距離を測定し、下式に基づいて永久伸びを求めた。
永久伸び（％）＝（Ｌ１−Ｌ０）／Ｌ０×１００
Ｌ０：伸張前の標線間距離（ｍｍ）
Ｌ１：収縮させて１０分間放置後の標線間距離（ｍｍ）
なお、この測定では、２枚のフィルムを用いて、一方を成形時の溶融流れ方向（ＭＤ）に沿って測定し、他方を成形時の溶融流れ垂直方向（ＣＤ）に沿って測定し、以下の基準で評価した。
溶融流れ方向（ＭＤ）の永久伸び
〇：２％以下
△：２％超５％以下
×：５％超
溶融流れ垂直方向（ＣＤ）の永久伸び
〇：２％以下
△：２％超５％以下
×：５％超【０１７８】
〔フィルムの耐オゾンクラック性〕
フィルムをチャック間距離４．０ｃｍのテンションホルダーに固定した。次にチャック間距離を５．０ｃｍまで伸ばし、フィルムを２５％伸長状態で固定した。固定したフィルムを、３０℃、５０％ＲＨ、オゾン濃度５ｐｐｈｍの恒温槽中に放置し、肉眼でクラックが確認できるまでの時間を測定し、以下の基準で評価した。
〇：２時間を超えてもクラックが発生しなかった。
×：２時間以内にクラックが発生した。【０１７９】
〔フィルム色相〕
フィルムのガードナー色数を、ＪＩＳ  Ｋ００７１−２に従い測定し、以下の基準で評価した。
〇：ガードナー色数が２未満
×：ガードナー色数が２以上【０１８０】
〔フィルム臭気〕
フィルムについて、臭気対策研究協会発行の臭気の嗅覚測定法における臭気強度表示法に従って、官能試験を行った。
具体的には、まず、サイズを１００ｍｍ×３００ｍｍとしたフィルムを、１２０ｍＬの耐熱性容器に入れて、アルミ箔でフタをした。そして、このフィルムの入った耐熱性容器を、オーブンに入れて、温度１４０℃、２０分間の条件で加熱し、加熱後の臭気の確認を行った。臭気の確認は、６人のパネルにより行った。本試験においては、嗅覚疲労を防ぐため、６人のパネルを３人ずつの２班に分けて、１班ずつ臭気を嗅ぐという方法を採用した。また、臭気を嗅ぐサンプルの順番は、無作為とした。
０：無臭
１：やっと認知できる臭い（検知閾値濃度）
２：何の臭いであるか判る弱い臭い（認知閾値濃度）
３：楽に感知できる臭い
４：強い臭い
５：強烈な臭い
なお、官能試験の結果は、６人のパネルの判定値のうち、最大値と最小値をそれぞれ除き、残りの４人の判定値を平均することにより求め、以下の基準で評価した。
〇：官能試験の値が、３点未満
×：官能試験の値が、３点以上【０１８１】
〔製造例１〕
耐圧反応器に、シクロヘキサン２３．３ｋｇ、Ｎ，Ｎ，Ｎ’，Ｎ’−テトラメチルエチレンジアミン（以下、「ＴＭＥＤＡ」と称する）１．４ミリモル、スチレン１．０４ｋｇを添加し、４０℃で攪拌しているところに、ｎ−ブチルリチウム９２．９ミリモルを添加し、５０℃に昇温しながら１時間重合した。スチレンの重合転化率は１００％であった。引き続き、５０〜６０℃を保つように温度制御しながら、反応器にイソプレン５．６６ｋｇを１時間にわたり連続的に添加した。イソプレンの添加を完了した後、さらに１時間重合した。イソプレンの重合転化率は１００％であった。次いで、引き続き５０〜６０℃を保つように温度制御しながら、スチレン１．０４ｋｇを１時間にわたり連続的に添加した。スチレンの添加を完了した後、さらに１時間重合し、活性末端を有するトリブロック鎖を形成させた。スチレンの重合転化率は１００％であった。次いで、重合停止剤としてメタノール６３．４ミリモルを添加して、混合することにより、活性末端を有するトリブロック鎖のうちの一部の活性末端を失活させて、スチレン−イソプレン−スチレントリブロック共重合体Ｂ１を形成させた。この後、さらに引き続き５０〜６０℃を保つように温度制御しながら、スチレン０．９８ｋｇを１時間にわたり連続的に添加した。スチレンの添加を完了した後、さらに１時間重合し、活性末端を有するトリブロック鎖を形成させた。スチレンの重合転化率は１００％であった。最後に、重合停止剤としてメタノール６３．４ミリモルを添加して、混合することにより、トリブロック鎖の活性末端を全て失活させて、スチレン−イソプレン−スチレントリブロック共重合体Ａ１を形成させた。得られた反応液の一部を取り出し、上記測定方法に従ってブロック共重合体を評価した。結果を表２に示す。【０１８２】
以上のようにして得られた反応液１００部（重合体成分を３０部含有）に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、ブロック共重合体Ａ１およびブロック共重合体Ｂ１を含有する混合物を回収した。【０１８３】
上記混合物におけるブロック共重合体Ａ１とブロック共重合体Ｂ１との重量比（ブロック共重合体Ａ１／ブロック共重合体Ｂ１）は４０／６０であった。【０１８４】
〔製造例２〜４〕
スチレン、イソプレンなどの原料の使用量を、表１に示すように変更した以外は、製造例１と同様にして、反応液および混合物を得た。評価結果を表２に示す。【０１８５】
【表１】
2020045496.tif 000002
【０１８６】
【表２】
2020045496.tif 000003
【０１８７】
〔製造例５〕
耐圧反応器に、シクロヘキサン２３．２ｋｇ、Ｎ，Ｎ，Ｎ’，Ｎ’−テトラメチルエチレンジアミン（以下、ＴＭＥＤＡと称する）１．５ミリモル、スチレン１．２０ｋｇを添加し、４０℃で攪拌しているところに、ｎ−ブチルリチウム１０１．７ミリモルを添加し、５０℃に昇温しながら１時間重合した。スチレンの重合転化率は１００％であった。引き続き、５０〜６０℃を保つように温度制御しながら、反応器にイソプレン６．５３ｋｇを１時間にわたり連続的に添加した。イソプレンの添加を完了した後、さらに１時間重合し、活性末端を有するジブロック鎖を形成させた。イソプレンの重合転化率は１００％であった。次いで、カップリング剤として、ジメチルジクロロシラン２５．４ミリモルおよびテトラメトキシシラン９．７ミリモルを添加して２時間カップリング反応を行い、スチレン−イソプレンカップリングブロック共重合体Ｃ１を形成させた。この後、重合停止剤としてメタノール２０３ミリモルを添加して、混合することにより、ジブロック鎖の活性末端を全て失活させて、スチレン−イソプレンジブロック共重合体Ｄ１を形成させた。得られた反応液の一部を取り出し、上記測定方法に従ってブロック共重合体を評価した。結果を表４に示す。【０１８８】
以上のようにして得られた反応液１００部に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、ブロック共重合体Ｃ１およびブロック共重合体Ｄ１を含有する混合物を回収した。【０１８９】
上記混合物におけるブロック共重合体Ｃ１とブロック共重合体Ｄ１との重量比（ブロック共重合体Ｃ１／ブロック共重合体Ｄ１）は９０／１０であった。【０１９０】
〔製造例６〜７〕
スチレン、イソプレンなどの原料の使用量を、表３に示すように変更した以外は、製造例４と同様にして、反応液および混合物を得た。評価結果を表４に示す。【０１９１】
【表３】
2020045496.tif 000004
【０１９２】
【表４】
2020045496.tif 000005
【０１９３】
〔実施例１〕
製造例１で得られた混合物および製造例５で得られた混合物を、表５に記載の各ブロック共重合体の重量比となるように混合して、組成物を調製した。得られた組成物を、Ｔ−ダイを装着した二軸押出機に投入した。そして、この二軸押出機内において、これらを２００℃で加熱溶融、混練し、これを２０分間連続してＰＥＴ製離型フィルムに挟み込むようにして押し出すことにより、平均厚さ０．０５ｍｍのフィルム状に成形した。このようにして得られた実施例１のフィルムについて、膜厚変動および永久伸びを測定した。結果を表５に示す。なお、フィルムの成形条件の詳細は、以下のとおりである。【０１９４】
（フィルムの成形条件）
配合物処理速度  ：  ５ｋｇ／時間
フィルム引き取り速度  ：  ４ｍ／分
押出機温度  ：  投入口１００℃、Ｔ−ダイ２００℃に調整
スクリュー  ：  フルフライト
押出機Ｌ／Ｄ  ：  ３０
Ｔ−ダイ  ：  幅２００ｍｍ、リップ０．５ｍｍ【０１９５】
〔実施例２〜３、比較例１〜４〕
表５に示す各ブロック共重合体の重量比に変更した以外は、実施例１と同様にして、組成物およびフィルムを得て、同様に評価した。結果を表５に示す。【０１９６】
【表５】
2020045496.tif 000006
【０１９７】
表５の結果が示すように、構造の異なる３種のブロック共重合体を組み合わせて用い、なおかつ、各ブロック共重合体を構成する各ブロックの重量平均分子量、および、各ブロック共重合体中の芳香族ビニル単量体単位の含有量を適切に調整した場合には、優れた成形性を有する組成物が得られ、膜厚変動が少なく、永久伸びが小さいフィルムを得ることができた（実施例１〜３）。【０１９８】
一方、構造の異なる３種のブロック共重合体を組み合わせて用いた場合であっても、芳香族ビニル単量体単位の含有量が多すぎるブロック共重合体が含まれると、組成物の成形性が十分でなく、得られるフィルムの膜厚の変動が大きく、永久伸びも大きかった（比較例１〜４）。【０１９９】
〔実施例４〕
実施例１で調製した組成物１００部と、表７に記載の配合を有する添加剤３部とを、Ｔ−ダイを装着した二軸押出機に投入した。そして、この二軸押出機内において、これらを２００℃で加熱溶融、混練し、これを２０分間連続してＰＥＴ製離型フィルムに挟み込むようにして押し出すことにより、平均厚さ０．０５ｍｍのフィルム状に成形した。このようにして得られた実施例４のフィルムについて、膜厚変動および永久伸びを測定した。結果を表８に示す。なお、フィルムの成形条件の詳細は、以下のとおりである。また、表７に示した添加剤の重量比（ｎ−体／ｉｓｏ−体）および融点を表６に示す。【０２００】
（フィルムの成形条件）
配合物処理速度  ：  ５ｋｇ／時間
フィルム引き取り速度  ：  ４ｍ／分
押出機温度  ：  投入口１００℃、Ｔ−ダイ２００℃に調整
スクリュー  ：  フルフライト
押出機Ｌ／Ｄ  ：  ３０
Ｔ−ダイ  ：  幅２００ｍｍ、リップ０．５ｍｍ【０２０１】
〔実施例５〜１４〕
添加剤の種類および量を表８に記載のとおりに変更した以外は、実施例４と同様にして、フィルムを得て、同様に評価した。結果を表８に示す。【０２０２】
〔参考例５〜１１〕
添加剤の種類および量を表９に記載のとおりに変更した以外は、実施例４と同様にして、フィルムを得て、同様に評価した。結果を表９に示す。【０２０３】
【表６】
2020045496.tif 000007
【０２０４】
【表７】
2020045496.tif 000008
【０２０５】
【表８】
2020045496.tif 000009
【０２０６】
【表９】
2020045496.tif 000010
【０２０７】
表８の結果が示すように、ブロック共重合体に対して、直鎖状炭化水素および分岐鎖状炭化水素を特定の重量比で含有しており、比較的低い融点を有するワックスを添加した場合には、色相および低臭気性に優れた組成物が得られ、耐オゾンクラック性に優れる弾性体を得ることができた（実施例４〜１４）。【０２０８】
一方、表９の結果が示すように、比較的高い融点を有するワックスを添加した場合には、耐オゾンクラック性に優れる弾性体を得ることができなかった（参考例５）。
また、表９の結果が示すように、比較的高い融点を有し、直鎖状炭化水素および分岐鎖状炭化水素を、適切な重量比で含有していないワックスを用いた場合にも、耐オゾンクラック性に優れる弾性体を得ることができなかった（参考例６〜８）。
また、表９の結果が示すように、直鎖状炭化水素および分岐鎖状炭化水素を、適切な重量比で含有していないワックスを用いた場合にも、耐オゾンクラック性に優れる弾性体を得ることができなかった（参考例１１）。
また、表９の結果が示すように、ワックス以外の添加剤を用いた場合には、得られた組成物の色相が劣っており、得られた組成物の臭気も強かった（参考例９〜１０）。
【国際調査報告】
2020045496.tif 000011
2020045496.tif 000012
2020045496.tif 000013
2020045496.tif 000014